(57)【要約】【課題】耐光性に優れたエレクトロクロミック表示素子を提供する。【解決手段】本実施形態のエレクトロクロミック表示素子は、表示基板と、表示電極と、表示電極に接して設けられたエレクトロクロミック層と、表示基板に対向して設けられた対向基板と、対向電極と、対向電極に接して設けられた電荷保持層と、表示基板と対向基板との間を充填する電解質層とを有し、エレクトロクロミック層に含まれる酸化チタン粒子の表面は、金属水酸化物で被覆されることにより上記課題を解決する。【選択図】図１
2015028580.tif 000002
【特許請求の範囲】
【請求項１】
表示基板と、表示電極と、前記表示電極に接して設けられたエレクトロクロミック層と、前記表示基板に対向して設けられた対向基板と、対向電極と、前記対向電極に接して設けられた電荷保持層と、前記表示基板と前記対向基板との間を充填する電解質層とを有するエレクトロクロミック表示素子であって、
前記エレクトロクロミック層に含まれる酸化チタン粒子の表面は、金属水酸化物で被覆される、エレクトロクロミック表示素子。
【請求項２】
表示基板と、表示電極と、前記表示電極に接して設けられたエレクトロクロミック層と、前記表示基板に対向して設けられた対向基板と、対向電極と、前記対向電極に接して設けられた電荷保持層と、前記エレクトロクロミック層と前記電荷保持層との間に設けられた白色反射層と、前記表示基板と前記対向基板との間を充填する電解質層とを有するエレクトロクロミック表示素子であって、
前記エレクトロクロミック層及び前記白色反射層に含まれる酸化チタン粒子の表面は、金属水酸化物で被覆される、エレクトロクロミック表示素子。
【請求項３】
前記金属水酸化物は、水酸化アルミニウムである、請求項１又は請求項２に記載のエレクトロクロミック表示素子。
【請求項４】
請求項１乃至請求項３のいずれか一項に記載のエレクトロクロミック表示素子と、表示データを格納するVRAMと、前記表示データに基づいて前記エレクトロクロミック表示素子を制御する表示コントローラと、を備える表示装置。
【請求項５】
請求項４に記載の表示装置と、前記表示装置に表示する情報を制御する制御装置と、を備える情報機器。
【請求項６】
表示電基板上に、表示電極を形成する工程と、
前記表示電極上に、表面が金属水酸化物で被覆される酸化チタン粒子を含むエレクトロクロミック層を形成する工程と、
対向基板上に、対向電極を形成する工程と、
前記対向電極上に電荷保持層を形成する工程と、
前記表示電基板と前記対向基板とを電解質層を介して貼合せる工程と、を有するエレクトロクロミック表示素子の製造方法。
【請求項７】
表示電基板上に、表示電極を形成する工程と、
前記表示電極上に、表面が金属水酸化物で被覆される酸化チタン粒子を含むエレクトロクロミック層を形成する工程と、
前記エレクトロクロミック層上に、表面が金属水酸化物で被覆される酸化チタン粒子を含む白色反射層を形成する工程と、
対向基板上に、駆動素子層を形成する工程と、
前記駆動素子層上に、対向電極を形成する工程と、
前記対向電極上に電荷保持層を形成する工程と、
前記表示電基板と前記対向基板とを電解質層を介して貼合せる工程と、を有するエレクトロクロミック表示素子の製造方法。
【請求項８】
表示電基板上に、第１の表示電極を形成する工程と、
前記第１の表示電極上に、表面が金属水酸化物で被覆される酸化チタン粒子を含む第１のエレクトロクロミック層を形成する工程と、
前記第１のエレクトロクロミック層上に、第１の絶縁層を形成する工程と、
前記第１の絶縁層上に、第２の表示電極を形成する工程と、
前記第２の表示電極上に、表面が金属水酸化物で被覆される酸化チタン粒子を含む第２のエレクトロクロミック層を形成する工程と、
前記第２のエレクトロクロミック層上に、第２の絶縁層を形成する工程と、
前記第２の絶縁層上に、第３の表示電極を形成する工程と、
前記第３の表示電極上に、表面が金属水酸化物で被覆される酸化チタン粒子を含む第３のエレクトロクロミック層を形成する工程と、
前記第３のエレクトロクロミック層上に、表面が金属水酸化物で被覆される酸化チタン粒子を含む白色反射層を形成する工程と、
対向基板上に、駆動素子層を形成する工程と、
前記駆動素子層上に、対向電極を形成する工程と、
前記対向電極上に電荷保持層を形成する工程と、
前記表示電基板と前記対向基板とを電解質層を介して貼合せる工程と、を有するエレクトロクロミック表示素子の製造方法。
【請求項９】
レンズと、前記レンズに接して設けられた第１の電極層と、
前記第１の電極層に接して設けられたエレクトロクロミック層と、
前記エレクトロクロミック層に接して設けられた絶縁性多孔質層と、
前記絶縁性多孔質層に接して設けられた劣化防止層と、
前記劣化防止層に接して設けられた第２の電極層と、
前記第１の電極層と前記第２の電極層との間を充填し、前記絶縁性多孔質層を介して前記エレクトロクロミック層及び前記劣化防止層と接触する電解質層と、を有し、
前記エレクトロクロミック層に含まれる酸化チタン粒子の表面は、金属水酸化物で被覆される、エレクトロクロミック調光レンズ。
【請求項１０】
レンズと、前記レンズに接して設けられた第１の電極層と、
前記第１の電極層に接して設けられたエレクトロクロミック層と、
前記エレクトロクロミック層に接して設けられた絶縁性多孔質層と、
前記絶縁性多孔質層に接して設けられた第２の電極層と、
前記第２の電極層に接して設けられた劣化防止層と、
前記第１の電極層と前記第２の電極層との間を充填し、前記絶縁性多孔質層及び前記第２の電極層を介して前記エレクトロクロミック層及び前記劣化防止層と接触する電解質層と、を有し、
前記エレクトロクロミック層に含まれる酸化チタン粒子の表面は、金属水酸化物で被覆される、エレクトロクロミック調光レンズ。
【請求項１１】
前記劣化防止層は、前記第２の電極層の両面に形成される、請求項９又は請求項１０に記載のエレクトロクロミック調光レンズ。
【請求項１２】
レンズと、前記レンズに接して設けられた第１の電極層と、
前記第１の電極層に接して設けられた劣化防止層と、
前記劣化防止層に接して設けられた絶縁性多孔質層と、
前記絶縁性多孔質層に接して設けられたエレクトロクロミック層と、
前記エレクトロクロミック層に接して設けられた第２の電極層と、
前記第１の電極層と前記第２の電極層との間を充填し、前記絶縁性多孔質層を介して前記エレクトロクロミック層及び前記劣化防止層と接触する電解質層と、を有し、
前記エレクトロクロミック層に含まれる酸化チタン粒子の表面は、金属水酸化物で被覆される、エレクトロクロミック調光レンズ。
【請求項１３】
レンズと、前記レンズに接して設けられた第１の電極層と、
前記第１の電極層に接して設けられた劣化防止層と、
前記劣化防止層に接して設けられた絶縁性多孔質層と、
前記絶縁性多孔質層に接して設けられた第１のエレクトロクロミック層と、
前記第１のエレクトロクロミック層に接して設けられた第２の電極層と、
前記第２の電極層に接して設けられた第２のエレクトロクロミック層と、
前記第１の電極層と前記第２の電極層との間を充填し、前記絶縁性多孔質層及び前記第２の電極層を介して前記第１のエレクトロクロミック層、前記第２のエレクトロクロミック層、及び前記劣化防止層と接触する電解質層と、を有し、
前記エレクトロクロミック層に含まれる酸化チタン粒子の表面は、金属水酸化物で被覆される、エレクトロクロミック調光レンズ。
【請求項１４】
前記金属水酸化物は、水酸化アルミニウムである請求項９乃至請求項１３の何れか一項に記載のエレクトロクロミック調光レンズ。
【発明の詳細な説明】
【技術分野】
【０００１】
本発明は、エレクトロクロミック表示素子、エレクトロクロミック調光レンズ、表示装置及び情報機器並びにエレクトロクロミック表示素子の製造方法に関する。
【背景技術】
【０００２】
近年、紙に替わる情報媒体として、所謂、電子ペーパーの開発が盛んに行われている。電子ペーパーに用いられる表示素子としては、反射型液晶を用いた表示素子、電気泳動を用いた表示素子、トナー泳動を用いた表示素子、エレクトロクロミック化合物を用いた表示素子（エレクトロクロミック表示素子）、等が挙げられる。
【０００３】
エレクトロクロミック表示素子は、メモリ効果があること、低電圧で駆動できること、等の理由から、次世代の表示素子の有力候補であり、現在、材料開発からデバイス設計に至るまで、エレクトロクロミック表示素子に対する幅広い研究開発が行われている。
【０００４】
エレクトロクロミズム（electrochromism）現象とは、エレクトロクロミック化合物に電圧を印加することにより、該化合物が酸化還元反応を生じ、発色或いは消色する可逆的な現象である。エレクトロクロミック表示素子は、該化合物の構造を変化させ、エレクトロクロミズム現象を利用することで、様々な種類の色を発色できる。このため、エレクトロクロミック表示素子は、多色表示が可能な表示素子としても期待されている。
【０００５】
例えば、特許文献１は、複数の高分子微粒子層が積層された有機エレクトロクロミック層を有するエレクトロクロミック素子を開示している。
【０００６】
また、特許文献２は、異なる色を発色する複数のエレクトロクロミック組成物を積層又は混合して形成した表示層を有する多色表示素子を開示している。
【０００７】
また、特許文献３は、複数の表示電極に対応して複数のエレクトロクロミック層が設けられたエレクトロクロミック表示装置を開示している。
【０００８】
一方、特許文献４は、エレクトロクロミック表示素子を用いた実用的な電子ペーパー実現のために駆動素子としてTFT(thin film transistor)を用い、TFTが複数分離形成された画素電極（対向電極）上に、電荷保持層（高抵抗層）を連続層（ベタ膜）として形成することにより、発色にじみ、画像ボケなどがない良好な表示品質で、かつ耐久性に優れたエレクトロクロミック表示装置を開示している。
【０００９】
また、エレクトロクロミック表示素子は上述の電子ペーパーの他、調光レンズ、調光窓、防眩ミラー等への応用も検討されている。例えば、一枚のレンズ上に、薄膜が積層された調光機能部を形成することにより、薄型軽量化及び低コスト化が可能で、生産性に優れたエレクトロクロミック調光レンズが提案されている。
【発明の概要】
【発明が解決しようとする課題】
【００１０】
ところで、電子ペーパーや調光レンズ等に用いられるエレクトロクロミック表示素子は、反射型表示、及び透過型表示において、優れた耐光性を有していることが望まれる。加えて、反射型表示において、紙と同程度の白反射率を有することが望まれる。
【００１１】
従来より、エレクトロクロミック表示素子において、酸化チタンが好適に用いられている。特に、反射型表示において、エレクトロクロミック化合物の担持粒子として、酸化チタンのナノ粒子を、また、白色反射層の材料として、白色散乱性の高い酸化チタン粒子を用いることで、エレクトロクロミック表示素子は、高い白反射率及び高コントラスト比を維持できる。
【００１２】
しかしながら、光触媒活性物質である酸化チタンは、エレクトロクロミック化合物、及びその他の構成要素を分解し、エレクトロクロミック表示素子の耐光性を低下させてしまう。酸化チタンの光触媒活性を抑制するための対策として、ルチル型の酸化チタンを用いることも提案されているが、耐光性の低下を改善することは難しい。
【００１３】
特許文献５では、白色反射層の材料として用いる酸化チタン粒子の光触媒活性を抑制するために、該酸化チタン粒子の表面を、表示媒体組成物に不活性な高分子化合物により被覆している。しかし、高分子化合物による被覆では、酸化チタン粒子の光触媒活性を十分に抑制できない。更に、エレクトロクロミック化合物の担持粒子として用いる酸化チタンのナノ粒子に対しては、光触媒活性を抑制するための対策が施されていないという問題もある。
【００１４】
本発明は、上記の課題に鑑みてなされたものであり、反射型表示及び透過型表示において、耐光性に優れたエレクトロクロミック表示素子、表示装置、および情報機器を提供することを目的とする。また、耐光性に優れたエレクトロクロミック調光レンズを提供することを目的とする。
【課題を解決するための手段】
【００１５】
上記目的を達成するために、本実施の形態のエレクトロクロミック表示素子は、表示基板と、表示電極と、表示電極に接して設けられたエレクトロクロミック層と、表示基板に対向して設けられた対向基板と、対向電極と、対向電極に接して設けられた電荷保持層と、表示基板と対向基板との間を充填する電解質層とを有し、エレクトロクロミック層に含まれる酸化チタン粒子の表面は、金属水酸化物で被覆されることを特徴とする。
【００１６】
また、本実施の形態のエレクトロクロミック調光レンズは、レンズと、レンズに接して設けられた第１の電極層と、第１の電極層に接して設けられたエレクトロクロミック層（劣化防止層）と、エレクトロクロミック層（劣化防止層）に接して設けられた絶縁性多孔質層と、絶縁性多孔質層に接して設けられた劣化防止層（エレクトロクロミック層）と、劣化防止層（エレクトロクロミック層）に接して設けられた第２の電極層と、第１の電極層と第２の電極層との間を充填し、絶縁性多孔質層を介してエレクトロクロミック層及び劣化防止層と接触する電解質層と、を有し、エレクトロクロミック層に含まれる酸化チタン粒子の表面は、金属水酸化物で被覆されることを特徴とする。
【発明の効果】
【００１７】
本実施の形態によれば、反射型表示及び透過型表示において、耐光性に優れたエレクトロクロミック表示素子、表示装置、および情報機器を提供することができる。また、耐光性に優れたエレクトロクロミック調光レンズを提供することができる。
【図面の簡単な説明】
【００１８】
【図１】実施形態１に係るエレクトロクロミック表示素子の構造の一例を示す図である。
【図２】実施形態１に係るエレクトロクロミック表示素子の構造の一例を示す図である。
【図３】実施形態１に係るエレクトロクロミック表示素子の構造の一例を示す図である。
【図４】実施形態１に係るエレクトロクロミック表示素子の製造方法の一例を説明する図である。
【図５】実施形態２に係るエレクトロクロミック表示素子の耐光性を説明するための図である。
【図６】実施形態３に係る情報機器の構造の一例を示すである。
【図７】実施形態４に係るエレクトロクロミック調光レンズの一例を示す図である。
【図８】実施形態４に係るエレクトロクロミック調光レンズを用いたメガネの構造の一例を示す図である。
【図９】実施形態５に係るエレクトロクロミック調光レンズの耐光性を説明するための図である。
【発明を実施するための形態】
【００１９】
（実施形態１）
（エレクトロクロミック表示素子の構造）
図１に、本実施形態に係るエレクトロクロミック表示素子20の構造の一例を示す。
【００２０】
エレクトロクロミック表示素子20は、表示基板21、第１の表示電極22、第１のエレクトロクロミック層23、第１の絶縁層24、第２の表示電極25、第２エレクトロクロミック層26、第２の絶縁層27、第３の表示電極28、第３のエレクトロクロミック層29、電解質層30、白色反射層31、電荷保持層32、対向電極33、駆動素子層34、対向基板35、壁部材36を含む。
【００２１】
図１に示す様に、エレクトロクロミック表示素子20は、対向する２枚の基板の間に、白色反射層、複数のエレクトロクロミック層を有しており、基板間を、電解質層30で充填している。また、図１には明記されていないが、エレクトロクロミック層に含まれる酸化チタンのナノ粒子、白色反射層に含まれる酸化チタン粒子は、金属水酸化物で被覆されている。
【００２２】
表示基板21側の詳細な構造として、表示基板21に接して第１の表示電極22が設けられている。更に、第１の表示電極22に接して第１のエレクトロクロミック層23が設けられている。更に、第１のエレクトロクロミック層23と第２の表示電極25との間には、第１の絶縁層24が設けられている。更に、第２の表示電極25に接して第２エレクトロクロミック層26が設けられている。更に、第２エレクトロクロミック層26と第３の表示電極28との間には、第２の絶縁層27が設けられている。更に、第３の表示電極28に接して第３のエレクトロクロミック層29が設けられている。
【００２３】
一方、対向基板35側の詳細な構造として、対向基板35に接して駆動素子層34が設けられている。更に、駆動素子層34に接して対向電極33が設けられている。対向電極33は、駆動素子層34に含まれる各駆動素子に対応してそれぞれ設けられている。更に、対向電極33に接して電荷保持層32が設けられている。
【００２４】
なお、白色反射層31は、第３のエレクトロクロミック層29に接して形成されても良いし、電荷保持層32に接して形成されても良い。
【００２５】
表示基板21は、第１の表示電極22、第１のエレクトロクロミック層23、第１の絶縁層24、第２の表示電極25、第２エレクトロクロミック層26、第２の絶縁層27、第３の表示電極28、第３のエレクトロクロミック層29等の積層構造を支持するための基板である。
【００２６】
表示基板21の材料としては、透光性を有する材料であることが好ましい。例えば、ガラス、プラスチックフィルム等が挙げられる。
【００２７】
第１の表示電極22は、該電極と対向電極33との間に生じる電圧により、第１のエレクトロクロミック層23を発色或いは消色させる。第2の表示電極25は、該電極と対向電極33との間に生じる電圧により、第２のエレクトロクロミック層26を発色或いは消色させる。第3の表示電極28は、該電極と対向電極33との間に生じる電圧により、第３のエレクトロクロミック層29を発色或いは消色させる。各エレクトロクロミック層での発色は、対向電極33と各表示電極との間に生じるこれらの電圧の大きさによって定まるため、該電圧により、各エレクトロクロミック層の色の諧調は変化する。
【００２８】
第１の表示電極22、第2の表示電極25、及び第3の表示電極の材料としては、透光性を有する導電性材料であることが好ましい。例えば、スズがドープされた酸化インジウム（ITO）、フッ素がドープされた酸化スズ（FTO）、アンチモンがドープされた酸化スズ（ATO）等の無機材料が挙げられる。また、InSnO、GaZnO、SnO、In2O3、ZnO等を用いることが特に好ましい。
【００２９】
第１のエレクトロクロミック層23は、エレクトロクロミック化合物23a、エレクトロクロミック化合物を担持する金属酸化物（酸化チタン）のナノ粒子23b、金属酸化物のナノ粒子23bの表面を被覆する金属水酸化物23cを含む（図２参照）。図２に示す様に、金属酸化物のナノ粒子23bにエレクトロクロミック化合物23aの単分子を吸着させることで、金属酸化物23bのナノ粒子の大きな表面積を利用して、効率良くエレクトロクロミック化合物23aに電子を注入することができる。従って、エレクトロクロミック化合物23aの発色時の色濃度を高くし、発色及び消色の切り替え速度を高速にすることができる。
【００３０】
エレクトロクロミック化合物23aは、第１の表示電極22と対向電極33との間に生じる電圧により、酸化還元反応を生じ、発色或いは消色する（可逆反応）。エレクトロクロミック化合物23aの単分子の長さは、５nm程度以下であることが好ましい。
【００３１】
金属酸化物のナノ粒子23bは、エレクトロクロミック化合物23aを担持する。金属酸化物のナノ粒子23bの粒径は、5nm〜100nm程度であることが好ましく、特に20nm程度であることが好ましい。金属酸化物のナノ粒子23bの粒径を、5nm〜100nm程度とすることにより、第１のエレクトロクロミック層23を透明な層とすることができる。即ち、反射型表示素子においては、発色していないときに高い白反射率を得ることができる。また透過型表示素子においては発色時には鮮やかな色が得られ、消色時には無色透明の状態が得られる。
【００３２】
金属水酸化物23cは、酸化チタンのナノ粒子の表面を被覆し、酸化チタンの光触媒活性を抑制する。金属水酸化物23cの膜厚は、０．２nm以上４．０nm以下であることが好ましい。金属水酸化物23cが、酸化チタンの光触媒活性を抑制する理由であるが、酸化チタンのナノ粒子の表面を、金属水酸化物により被覆することで、酸化チタンのナノ粒子と金属水酸化物との界面で発生するフリーラジカルを、失活（不活性化）させることができるためであると考えられる。酸化チタンの光触媒活性を抑制した結果、エレクトロクロミック表示素子の耐光性を改善できることは、後述する実験結果により示唆される。
【００３３】
なお、図１において、金属酸化物のナノ粒子23bは、１種類のエレクトロクロミック化合物23aを担持した構造を有しているが、金属酸化物のナノ粒子23bは、複数種類のエレクトロクロミック化合物を担持することも可能である。
【００３４】
第２のエレクトロクロミック層26及び第３のエレクトロクロミック層29も、第１のエレクトロクロミック層23と同様に、エレクトロクロミック化合物、エレクトロクロミック化合物を担持する酸化チタンのナノ粒子、酸化チタンのナノ粒子の表面を被覆する金属水酸化物を含む。
【００３５】
第２のエレクトロクロミック層26及び第３のエレクトロクロミック層29に含まれる酸化チタンのナノ粒子の表面を、金属水酸化物により被覆することで、酸化チタンの光触媒活性を抑制できる。従って、全てエレクトロクロミック層に含まれる酸化チタンのナノ粒子の表面を、金属水酸化物により被覆し、酸化チタンの光触媒活性を抑制することで、エレクトロクロミック表示素子の耐光性を改善できる。
【００３６】
なお、図２では、理想的な状態として金属酸化物のナノ粒子23bにエレクトロクロミック化合物23aの単分子を吸着させた構造を示しているが、該構造に限定されない。エレクトロクロミック化合物23aが移動しないよう高密度に固定される構造であれば良い。また、エレクトロクロミック化合物23aの酸化還元反応に伴う電子の授受が妨げられないように、第１のエレクトロクロミック層23と第１の表示電極22との電気的な接続が確保される構造であれば良い。また、エレクトロクロミック化合物23aと金属酸化物のナノ粒子23bとは混合されて単一層となっていても良い。第２のエレクトロクロミック層26及び第３のエレクトロクロミック層29の場合も同様である。
【００３７】
金属酸化物の材料としては、本明細書では、酸化チタンを用いている。これは、酸化チタンが、エレクトロクロミック化合物の担持粒子、及び白色反射層の材料として、好適に用いられ、且つ、現在、代表的な光触媒活性物質として、広く用いられているためである。しかしながら、金属酸化物の材料は、酸化チタンに限定されるものではない。今後、エレクトロクロミック表示素子に適用され、その粒子を金属水酸化物により被覆することで、耐光性を高められる光触媒活性物質が実用化された場合、このような物質も範疇に含むものとする。
【００３８】
金属水酸化物の材料としては、酸化チタンナノ粒子の光触媒活性の抑制を効果的に高められる材料であれば、特に限定されないが、水酸化鉄、水酸化アルミニウム等が挙げられる。水酸化アルミニウムを用いることが特に好ましい。
【００３９】
エレクトロクロミック化合物の材料としては、色素系、ポリマー系、金属錯体系、金属酸化物系等の公知のエレクトロクロミック化合物材料を用いることができる。
【００４０】
例えば、色素系及びポリマー系のエレクトロクロミック化合物として、アゾベンゼン系、アントラキノン系、ジアリールエテン系、ジヒドロプレン系、ジピリジン系、スチリル系、スチリルスピロピラン系、スピロオキサジン系、スピロチオピラン系、チオインジゴ系、テトラチアフルバレン系、テレフタル酸系、トリフェニルメタン系、トリフェニルアミン系、ナフトピラン系、ビオロゲン系、ピラゾリン系、フェナジン系、フェニレンジアミン系、フェノキサジン系、フェノチアジン系、フタロシアニン系、フルオラン系、フルギド系、ベンゾピラン系、メタロセン系等の低分子系有機エレクトロクロミック化合物、また、ポリアニリン、ポリチオフェン等の導電性高分子化合物が挙げられる。更に、これらの材料は、ビオロゲン系化合物（例えば、特許３９５５６４１号公報、特開２００７−１７１７８１号公報参照）又はジピリジン系化合物（例えば、特開２００７−１７１７８１号公報、特開２００８−１１６７１８号公報参照）を含むことが好ましい。ビオロゲン系化合物又はジピリジン系化合物を含ませることで、表示電極及び対向電極に印加する電圧が低くても、発色時及び消色時に、エレクトロクロミック化合物が良好な色値を示すことができる。
【００４１】
また、例えば、金属酸化物系のエレクトロクロミック化合物として、酸化タングステン、酸化モリブデン、酸化イリジウム、酸化インジウム、酸化チタン、酸化ニッケル、酸化バナジウム、プルシアンブルー等が挙げられる。
【００４２】
なお、エレクトロクロミック表示素子20内の、各エレクトロクロミック層におけるエレクトロクロミック化合物に用いられる材料は、全て酸化発色材料であるか、或いは、全て還元発色材料である、という様に統一されることが好ましい。
【００４３】
第１の絶縁層24は、第１のエレクトロクロミック層23が設けられた第１の表示電極22と、第２エレクトロクロミック層26が設けられた第２の表示電極25とが、電気的に絶縁されるように、これらを隔離する。
【００４４】
第２の絶縁層27は、第２エレクトロクロミック層26が設けられた第２の表示電極25と、第３のエレクトロクロミック層29が設けられた第３の表示電極28とが、電気的に絶縁されるように、これらを隔離する。
【００４５】
なお、第１の表示電極22と第２の表示電極25との間の電極間抵抗を大きくすることができるのであれば、第１の絶縁層24は設けなくても良い。例えば、第１のエレクトロクロミック層23の膜厚を大きくすることで、第１の表示電極22と第２の表示電極25との間の電極間抵抗を大きくすることは可能である。同様に、第２の表示電極25と第３の表示電極28との間の電極間抵抗を大きくすることができるのであれば、第２の絶縁層27は設けなくても良い。
【００４６】
これらの絶縁層を設けることで、各エレクトロクロミック層での発色は及び消色を個別に制御することができるため、高精細なフルカラー表示が可能になる。
【００４７】
絶縁層の材料としては、多孔質の絶縁体であれば良く、特に限定されるものではないが、絶縁性及び耐久性が高く、成膜性に優れた材料であることが好ましい。少なくともZnSを含む材料であることが好ましい。ZnSは、スパッタリングによる高速成膜が可能であるためである。また、ZnSは、成膜時にエレクトロクロミック層に与えるダメージを低減することができるためである。例えば、ZnS−SiO2、ZnS−SiC、ZnS−Si、ZnS−Ge等を用いることが好ましい。
【００４８】
対向基板35は、駆動素子層34、対向電極33、電荷保持層32等の積層構造を支持するための基板である。
【００４９】
対向基板35の材料としては、透光性を有する材料であることが好ましい。例えば、ガラス、プラスチックフィルム等が挙げられる。
【００５０】
対向電極33は、各表示電極との間に生じる電圧に基づいて、第１のエレクトロクロミック層23、第２エレクトロクロミック層26、及び第３のエレクトロクロミック層29を発色或いは消色させる。
【００５１】
対向電極33の材料としては、導電性を有する材料であれば、特に限定されない。例えば、透光性を有する導電性材料として、ITO、FTO、酸化亜鉛等が挙げられる。また、導電性金属材料として、亜鉛、白金等が挙げられる。また、カーボン等を用いても良い。
【００５２】
駆動素子層34は、複数の駆動素子を含み、選択された画素に応じて、駆動素子を駆動する。なお、画素密度と、駆動素子の数は、比例する。
【００５３】
電荷保持層32は、各表示電極と対向電極33との間に印加される電圧によって生じる電荷の授受を緩和する。電荷保持層32を設けることで、各エレクトロクロミック層における発色及び消色の繰り返し耐久性を改善することができる。繰り返し耐久性を高めることで、エレクトロクロミック表示素子を用いた表示装置において高精細な表示が可能になる。
【００５４】
電荷保持層32の材料としては、導電体微粒子材料或いは半導体微粒子材料（微粒子材料）と、ポリマー材料との混合材料を用いることができる。
【００５５】
ポリマー材料として、特別な制約は無いが、例えば、アクリル系、アルキド系、フッ素系、イソシアネート系、ウレタン系、アミノ系、エポキシ系、フェノール系等が挙げられる。
【００５６】
導電体微粒子として、例えば、ITO、FTO、ATO等が挙げられる。
【００５７】
半導体微粒子として、例えば、チタン、ジルコニウム、ハフニウム、クロム、モリブデン、タングステン、バナジウム、ニオブ、タンタル、銀、亜鉛、ストロンチウム、鉄、ニッケル等の酸化物が挙げられる。
【００５８】
なお、各エレクトロクロミック層におけるエレクトロクロミック化合物に用いられる材料が、いずれも酸化発色材料である場合、ポリマー材料と混合する微粒子材料として、ATOを用いることが特に好ましい。また、各エレクトロクロミック層におけるエレクトロクロミック化合物に用いられる材料が、いずれも還元発色材料である場合、ポリマー材料と混合する微粒子材料として、酸化タングステンを用いることが特に好ましい。酸化発色材料である場合に、ATOを、還元発色材料である場合に、酸化タングステンを用いることで、エレクトロクロミック表示素子の駆動電圧を低下させ、繰り返し耐久性を向上させることができる。
【００５９】
壁部材36は、各表示電極、各エレクトロクロミック層及び白色反射層31を取り囲む。壁部材36の材料としては、アクリレート系（ラジカル重合型）、エポキシ系（カチオン重合型）などの紫外線硬化樹脂材料、エポキシ系、フェノール系、メラミン系などの熱硬化樹脂材料を用いることができる。
【００６０】
白色反射層31は、エレクトロクロミック表示素子20において、白色の反射率を向上させるためのものである。白色反射層31は、酸化チタン粒子、及び酸化チタン粒子の表面を被覆する金属水酸化物を含む。なお、酸化チタン粒子の表面を金属水酸化物で被覆しない構造とすることもできるが、特に、反射型表示において、エレクトロクロミック表示素子20の白色の反射率をより高めるためには、被覆する構造とする方が好ましい。
【００６１】
酸化チタン粒子の粒径は、200nm〜3μm程度であることが好ましく、特に300nm程度であることが好ましい。
【００６２】
酸化チタン粒子を被覆する金属水酸化物の膜厚は、０．２nm以上４．０nm以下であることが好ましい。
【００６３】
白色反射層31に含まれる酸化チタン粒子の表面を、金属水酸化物により被覆することで、酸化チタンの光触媒活性を抑制できる。また、白色反射層31に含まれる酸化チタン粒子の表面を、金属水酸化物で被覆することにより、白色反射層31に含まれる酸化チタンの光触媒活性を抑制した結果、エレクトロクロミック表示素子の耐光性を改善できることは、後述する実験結果により示唆される。
【００６４】
金属水酸化物の材料としては、酸化チタン粒子の光触媒活性の抑制を効果的に高められる材料であれば、特に限定されないが、水酸化鉄、水酸化アルミニウム等が挙げられる。水酸化アルミニウムを用いることが特に好ましい。
【００６５】
電解質層30は、対向基板35と、周りが壁部材36で囲まれた表示基板21との間に生じるスペースを充填する。電解質層30は、各エレクトロクロミック層が電解質層30中に含まれるように、該スペースを充填する。電解質層30は、第１の表示電極22、第２の表示電極25、又は第３の表示電極28と、対向電極33との間で電荷を移動させ、第１のエレクトロクロミック層23、第２エレクトロクロミック層26、及び第３のエレクトロクロミック層29の、発色或いは消色を促す。
【００６６】
電解質層30の材料としては、アルカリ金属塩、アルカリ土類金属塩等の無機イオン塩、４級アンモニウム塩や酸類、アルカリ類の支持塩等を用いることができる。
【００６７】
例えば、LiClO4、LiBF4、LiAsF6、LiPF6、LiCF3SO3、LiCF3COO、KCl、NaCl、NaBF4、NaSCN、KBF4、Mg(ClO4)2、Mg(BF4)2等が挙げられる。
【００６８】
また、電解質層30の材料としては、イオン性液体を用いることもできる。有機のイオン性液体は、室温を含む幅広い温度領域で液体を示す分子構造を有しているため、用いることが好ましい。
【００６９】
例えば、カチオン成分として、N,N-ジメチルイミダゾール塩、N,N-メチルエチルイミダゾール塩、N,N-メチルプロピルイミダゾール塩、等のイミダゾール誘導体が挙げられる。また、N,N-ジメチルピリジニウム塩、N,N-メチルプロピルピリジニウム塩、等のピリジニウム誘導体が挙げられる。また、トリメチルプロピルアンモニウム塩、トリメチルヘキシルアンモニウム塩、トリエチルヘキシルアンモニウム塩、等の脂肪族４級アンモニウム系が挙げられる。
【００７０】
また、例えば、アニオン成分として、大気中での安定性を考慮して、フッ素を含んだ化合物を用いることが好ましい。例えば、BF4−、CF3SO3−、PF4−、(CF3SO2)2N−、等が挙げられる。
【００７１】
即ち、電解質層30の材料としては、カチオン成分とアニオン成分とを任意に組み合わせたイオン性液体を用いることが好ましい。該イオン性液体は、光重合性モノマー、オリゴマー、及び液晶材料のいずれかに直接溶解させても良い。なお、溶解性が悪い場合は、少量の溶媒（例えば、プロピレンカーボネート、アセトニトリル、γ―ブチロラクトン、エチレンカーボネート、スルホラン、ジオキソラン、テトラヒドロフラン、２−メチルテトラヒドロフラン、ジメチルスルホキシド、−ジメトキシエタン、−エトキシメトキシエタン、ポリエチレングリコール、アルコール類など）に溶解させ、該溶液を光重合性モノマー、オリゴマー、及び液晶材料のいずれかと混合して用いれば良い。
【００７２】
更に、保護層を、第１のエレクトロクロミック層23及び第２エレクトロクロミック層26の各々の表示基板21と反対側の面に接するように、設けても良い。保護層を設けることで、第１のエレクトロクロミック層23及び第２エレクトロクロミック層26の各々の隣接層（例えば、第１の絶縁層24、第２の絶縁層27等）との密着性、溶剤に対する耐溶解性、等を向上させ、エレクトロクロミック表示素子20の耐久性を向上させることができる。
【００７３】
保護層の材料としては、有機高分子材料を用いることが好ましい。例えば、ポリビニルアルコール、ポリＮビニルアミド、ポリエステル、ポリスチレン、ポリプロピレンなど一般的な樹脂が挙げられる。
【００７４】
また、無機保護層を、第３のエレクトロクロミック層29と電解質層30との間に設けても良い。無機保護層を設けることで、第３のエレクトロクロミック層29の電解質層30に対する耐溶解性、耐食性、等を向上させ、エレクトロクロミック表示素子20の耐久性を向上させることができる。
【００７５】
なお、図１に示すエレクトロクロミック表示素子20は、第１のエレクトロクロミック層23、第２エレクトロクロミック層26、第３のエレクトロクロミック層29、の３つのエレクトロクロミック層を有しているが、特に限定されない。フルカラー画像表示ではなく、モノクロ画像表示を目的とする場合には、例えば、図３に示すエレクトロクロミック表示素子20Aの様に、１つのエレクトロクロミック層のみを有していても良い。
【００７６】
上述のエレクトロクロミック表示素子20によれば、エレクトロクロミック化合物の担持粒子として用いられる酸化チタンのナノ粒子の表面を、金属水酸化物で被覆することで、酸化チタンの光触媒活性を抑制し、反射型表示及び透過型表示のどちらの場合であっても、エレクトロクロミック表示素子の耐光性を高めることができる。加えて、白色反射層の材料として用いられる酸化チタン粒子の表面を、金属水酸化物で被覆することで、特に、反射型表示において、白反射率を高めることができる。
【００７７】
（エレクトロクロミック表示素子の多色表示）
次に、エレクトロクロミック表示素子の多色表示について説明する。
【００７８】
図１に示すエレクトロクロミック表示素子20は、上述の構造を有することにより、容易に多色表示が可能である。
【００７９】
エレクトロクロミック表示素子20において、第１のエレクトロクロミック層23は、シアン色を発色し、第２エレクトロクロミック層26は、マゼンタ色を発色し、第３のエレクトロクロミック層29は、イエロー色を発色する。
【００８０】
第１の表示電極22と第２の表示電極25とが、第１の絶縁層24を介して隔離して設けられているため、エレクトロクロミック表示素子20は、対向電極33と第１の表示電極22との間に生じる電圧と、対向電極33と第２の表示電極25との間に生じる電圧とを独立して制御することができる。
【００８１】
また、第２の表示電極25と第３の表示電極28とが、第２の絶縁層27を介して隔離して設けられているため、エレクトロクロミック表示素子20は、対向電極33と第２の表示電極25との間に生じる電圧と、対向電極33と第３の表示電極28との間に生じる電圧とを独立して制御することができる。
【００８２】
つまり、エレクトロクロミック表示素子20は、第１の表示電極22に接して設けられた第１のエレクトロクロミック層23と、第２の表示電極25に接して設けられた第２エレクトロクロミック層26と、第３の表示電極28に接して設けられた第３のエレクトロクロミック層29とを、それぞれ独立して発色或いは消色させることができる。
【００８３】
その結果、エレクトロクロミック表示素子20は、対向電極及び各表示電極に印加される電圧に基づき、各エレクトロクロミック層を、任意に発色或いは消色させることができる。例えば、第１のエレクトロクロミック層23のみの発色、第２エレクトロクロミック層26のみの発色、第１のエレクトロクロミック層23及び第３のエレクトロクロミック層29のみの発色等、多段階の発色パターンで任意に発色させることができる。また、各エレクトロクロミック層が発色する色、色濃度、明るさ、等を対向電極及び各表示電極に印加される電圧に基づき、適宜調整し、所望の多色表示を行うことができる。
【００８４】
なお、エレクトロクロミック表示素子20において、第１のエレクトロクロミック層23が発色する色は、シアン色に限定されない。また、第２エレクトロクロミック層26が発色する色は、マゼンタ色に限定されない。また、第３のエレクトロクロミック層29が発色する色は、イエロー色に限定されない。
【００８５】
エレクトロクロミック表示素子20は、各エレクトロクロミック層に含まれるエレクトロクロミック化合物の担持粒子として、酸化チタンを用いているため、発色或いは消色の応答速度に優れた多色表示を行うことができる。また、エレクトロクロミック表示素子20は、各エレクトロクロミック層に含まれる酸化チタンのナノ粒子の表面を、金属水酸化物で被覆しているため、酸化チタンの光触媒活性を抑制し、優れた耐光性を維持することができる。これより、エレクトロクロミック表示素子20は、高精細、且つ高コントラストを維持しつつ耐光性に優れたフルカラー表示（多色表示）を実現できる。
【００８６】
（エレクトロクロミック表示素子の製造方法）
次に、図４を用いてエレクトロクロミック表示素子20の製造方法の一例について説明する。
【００８７】
エレクトロクロミック表示素子20の製造方法は、図４のステップS11からステップS23に示される様に、表示電基板21上に第１の表示電極22を形成する第１の表示電極形成工程（ステップS11）と、その上に第１のエレクトロクロミック層23を形成する第１のエレクトロクロミック層形成工程（ステップS12）と、その上に第１の絶縁層24を形成する第１の絶縁層形成工程（ステップS13）と、その上に第２の表示電極25を形成する第２の表示電極形成工程（ステップS14）と、その上に第２のエレクトロクロミック層26を形成する第２のエレクトロクロミック層形成工程（ステップS15）と、その上に第２の絶縁層27を形成する第２の絶縁層形成工程（ステップS16）と、その上に第３の表示電極28を形成する第３の表示電極形成工程（ステップS17）と、その上に第３のエレクトロクロミック層29を形成する第３のエレクトロクロミック層形成工程（ステップS18）と、その上に白色反射層31を形成する白色反射層形成工程（ステップS19）と、対向基板35上に駆動素子層34を形成する駆動素子層形成工程（ステップS20）と、その上に対向電極33を形成する対向電極形成工程（ステップS21）と、その上に電荷保持層32を形成する電荷保持層形成工程（ステップS22）と、表示基板21と対向基板35とを貼合せる貼合せ工程（ステップS23）とを有する。
【００８８】
（第１の表示電極形成工程）
まず、図４のステップS11に示される第１の表示電極形成工程を行う。
【００８９】
表示基板21(例えば、縦40mm×横40mmのガラス基板)上に、スパッタ法を用いて、膜厚が約100nm、表面抵抗が約200Ω/□のITO膜を成膜し、第１の表示電極22を形成する。
【００９０】
成膜法としては、スパッタ法に限定されず、イオンプレーティング法等、その他の真空成膜法を適用することができる。
【００９１】
（第１のエレクトロクロミック層形成工程）
次に、図４のステップS12に示される第１のエレクトロクロミック層形成工程を行う。
【００９２】
まず、水酸化アルミニウムで被覆された酸化チタンのナノ粒子の分散液を、第１の表示電極22上に、スピンコート法により塗布する。その後、第１の表示電極22と酸化チタンのナノ粒子、及び酸化チタンのナノ粒子同士が部分的に接合するように、120℃で15分間のアニール処理を行う。これより、水酸化アルミニウムで被覆された酸化チタンのナノ粒子を多数含む酸化チタン粒子膜を形成する。
【００９３】
酸化チタンと水酸化アルミニウムの重量比は、88.3%：11.7%である。また、酸化チタンのナノ粒子の粒径は、20nmである。
【００９４】
その後、酸化チタン粒子膜上に、エレクトロクロミック化合物4,4'-(isooxazole-3,5-diyl)bis(1-(2-phosphonoethyl)pyridinium)bromideを１wt％含む2,2,3,3-テトラフロロプロパノール（以下「TFP」と記載）溶液をスピンコート法により塗布し、120℃で10分間のアニール処理を行う。これより、酸化チタン粒子膜とエレクトロクロミック化合物からなる第１のエレクトロクロミック層23を形成する。
【００９５】
その後、第１のエレクトロクロミック層23上に、ポリＮビニルアミドを0.１wt％含むエタノール溶液、ポリビニルアルコールを0.5wt％含む水溶液を、スピンコート法により塗布することによって、保護層を形成する。
【００９６】
（第１の絶縁層形成工程）
次に、図４のステップS13に示される第１の絶縁層形成工程を行う。
【００９７】
保護層上に、スパッタ法を用いて、膜厚が約140nmのZnS−SiO2膜を成膜し、第１の絶縁層24を形成する。ZnSとSiO2の組成比は、8：2である。
【００９８】
成膜法としては、蒸着法、スパッタ法、イオンプレーティング法等の真空成膜法を適用することができる。
【００９９】
（第２の表示電極形成工程）
次に、図４のステップS14に示される第２の表示電極形成工程を行う。
【０１００】
第１の絶縁層24上に、スパッタ法を用いて、膜厚が約100nm、表面抵抗が約200Ω/□のITO膜を成膜し、第２の表示電極25を形成する。
【０１０１】
（第２のエレクトロクロミック層形成工程）
次に、図４のステップS15に示される第２のエレクトロクロミック層形成工程を行う。
【０１０２】
まず、水酸化アルミニウムで被覆された酸化チタンのナノ粒子の分散液を、第２の表示電極25上に、スピンコート法により塗布する。その後、第２の表示電極25と酸化チタンのナノ粒子、及び酸化チタンのナノ粒子同士が部分的に接合するように、120℃で15分間のアニール処理を行う。これより、水酸化アルミニウムで被覆された酸化チタンのナノ粒子を多数含む酸化チタン粒子膜を形成する。
【０１０３】
酸化チタンと水酸化アルミニウムの重量比は、88.3%：11.7%である。また、酸化チタンのナノ粒子の粒径は、20nmである。
【０１０４】
その後、酸化チタン粒子膜上に、エレクトロクロミック化合物4,4'-(1-phenyl-1H-pyrrole-2,5-diyl)bis(1-(4-phosphonomethyl)benzyl)pyridinium)bromideを１wt％含むTFP溶液をスピンコート法により塗布し、120℃で10分間のアニール処理を行う。これより、酸化チタン粒子膜とエレクトロクロミック化合物からなる第２のエレクトロクロミック層26を形成する。
【０１０５】
その後、第２のエレクトロクロミック層26上に、ポリＮビニルアミドを0.１wt％含むエタノール溶液、ポリビニルアルコールを0.5wt％含む水溶液を、スピンコート法により塗布することによって、保護層を形成する。
【０１０６】
（第２の絶縁層形成工程）
次に、図４のステップS16に示される第２の絶縁層形成工程を行う。
【０１０７】
保護層上に、スパッタ法を用いて、膜厚が約140nmのZnS−SiO2膜を成膜し、第２の絶縁層27を形成する。ZnSとSiO2の組成比は、8：2である。
【０１０８】
成膜法としては、蒸着法、スパッタ法、イオンプレーティング法等の真空成膜法を適用することができる。
【０１０９】
（第３の表示電極形成工程）
次に、図４のステップS17に示される第３の表示電極形成工程を行う。
【０１１０】
第２の絶縁層27上に、スパッタ法を用いて、膜厚が約100nm、表面抵抗が約200Ω/□のITO膜を成膜し、第３の表示電極28を形成する。
【０１１１】
（第３のエレクトロクロミック層形成工程）
次に、図４のステップS18に示される第３のエレクトロクロミック層形成工程を行う。
【０１１２】
まず、水酸化アルミニウムで被覆された酸化チタンのナノ粒子の分散液を、第３の表示電極28上に、スピンコート法により塗布する。その後、第３の表示電極28と酸化チタンのナノ粒子、及び酸化チタンのナノ粒子同士が部分的に接合するように、120℃で15分間のアニール処理を行う。これより、水酸化アルミニウムで被覆された酸化チタンのナノ粒子を多数含む酸化チタン粒子膜を形成する。
【０１１３】
酸化チタンと水酸化アルミニウムの重量比は、88.3%：11.7%である。また、酸化チタンのナノ粒子の粒径は、20nmである。
【０１１４】
その後、酸化チタン粒子膜上に、エレクトロクロミック化合物4,4'-(4,4'-(1,3,4-oxadiazole-2,5-diyl)bis(4,1-phenylene))bis(1-(8-phosphonooctyl)pyridinium)bromideを１wt％含むTFP溶液をスピンコート法により塗布し、120℃で10分間のアニール処理を行う。これより、酸化チタン粒子膜とエレクトロクロミック化合物からなる第３のエレクトロクロミック層29を形成する。
【０１１５】
（白色反射層形成工程）
次に、図４のステップS19に示される白色反射層形成工程を行う。
【０１１６】
まず、水酸化アルミニウムで被覆された酸化チタン粒子、及び水性ポリウレタン樹脂のTFP分散液を、第３のエレクトロクロミック層29上に、スピンコート法により塗布する。その後、120℃で10分間のアニール処理を行う。これより、水酸化アルミニウムで被覆された酸化チタン粒子を多数含む白色反射層31を形成する。
【０１１７】
酸化チタンと水酸化アルミニウムの重量比は、91.1%：8.9%である。また、酸化チタン粒子の粒径は、300nmである。
【０１１８】
その後、第１の表示電極22、第２の表示電極25、第３の表示電極28、第１のエレクトロクロミック層23、第２のエレクトロクロミック層26、第３のエレクトロクロミック層29、白色反射層31を、壁部材36（図１参照）で取り囲む。
【０１１９】
（駆動素子層形成工程）
次に、図４のステップS20に示される駆動素子層形成工程を行う。
【０１２０】
対向基板35(例えば、縦40mm×横40mmのガラス基板)上に、画素密度が140ppi(Pixels per Inch)となる様に、複数の駆動素子を有する駆動素子層34を、公知の工程により形成する。
【０１２１】
（対向電極形成工程）
次に、図４のステップS21に示される対向電極形成工程を行う。
【０１２２】
対向基板35上に、スパッタ法を用いて、膜厚が約100nmのITO膜を成膜する。その後、フォトリソグラフィにより、駆動素子層34が有する複数の駆動素子に対応させて、複数の対向電極35を形成する。
【０１２３】
（電荷保持層形成工程）
次に、図４のステップS22に示される電荷保持層形成工程を行う。
【０１２４】
電荷保持層32は、ポリマー材料と微粒子材料とを混合して分散媒に分散させ、スピンコーティング法により、該混合材料を、駆動素子層34及び対向電極33上に塗布することで形成される。
【０１２５】
具体的には、駆動素子層34及び対向電極35上に、水性ポリウレタン樹脂及びATOナノ粒子のTFP分散液をスピンコート法により塗布する。その後、120℃で15分間のアニール処理を行うことにより、膜厚が約640nm、表面抵抗が約1.0E＋06Ω/□の電荷保持層32を形成する。
【０１２６】
水性ポリウレタン樹脂とATOの重量比は、55%：45%である。
【０１２７】
塗布法としては、スピンコーティング法、ブレードコーティング法等、その他の印刷手法を適用することができる。
【０１２８】
なお、水性ポリウレタン樹脂及びATOナノ粒子のTFP溶液は、対向電極33上のみに選択的に塗布する必要はなく、駆動素子層34に含まれる複数の駆動素子に対応して形成される対向電極33と対向電極33との間に、塗布しても良い。該溶液を、選択的に塗布する必要が無いため、電荷保持層32を形成しない場合と比較して、電荷保持層32を形成する場合の方が、製造工程を簡易化し、製造コストを抑えることができる。
【０１２９】
（貼合せ工程）
次に、図４のステップS23に示される貼合せ工程を行う。
【０１３０】
電荷保持層32までを形成した対向基板35と、白色反射層31までを形成した表示基板21とを、対向電極と表示電極とが対面するように電解質を挟んで貼合せる。
【０１３１】
具体的には、壁部材36に囲まれた表示基板21において、電解質の前駆体材料を、白色反射層31の上から、注入する。注入口を封止することによって、表示基板21と対向基板35とを貼合せる。その後、高圧水銀ランプにより、紫外光を、対向電極33側から、２分間照射する。紫外光照射により、該前駆体材料を光重合相分離させることができるため、両基板の間に電解質層30を形成することができる。なお、紫外光は、中心波長が365nm、強度が50mW/cm2である。
【０１３２】
電解質層30の前駆体材料は、エレクトロクロミック表示素子20の製造前に調整される。ステップS23における貼合せ工程では、事前に調整された電解質層30の前駆体材料を使用する。電解質層30の前駆体材料の調整方法の一例としては、まず、過塩素酸テトラブチルアンモニウム（Tetra Butyl Ammonium Perchlorate:TBAP）の炭酸プロピレン（propylene carbonate）溶液を、TBAPのモル濃度が、約2.0mol/lとなる様に調整する。その後、PNLC（Polymer Network Liquid Crystal）用の液晶組成物、モノマー組成物、及び重合開始剤の混合物を、該溶液に混合する。その後、炭酸プロピレン溶液におけるTBAPのモル濃度が、約0.04mol/lになる様に再び調整する。その後、製造される電解質層30の膜厚を規定するために、粒径10μmの真球状樹脂ビーズを0.2wt%濃度で、該炭酸プロピレン溶液に分散させる。こうして、電解質層30の前駆体材料とすることができる。
【０１３３】
（実施形態２）
（エレクトロクロミック表示素子の耐光性評価）
本実施形態では、エレクトロクロミック表示素子の耐光性について説明する。
【０１３４】
エレクトロクロミック表示素子の色差保持率から、エレクトロクロミック表示素子の耐光性を評価した。
【０１３５】
色差保持率の変化から、白色反射層に含まれる酸化チタン粒子の表面、或いはエレクトロクロミック層に含まれる酸化チタンのナノ粒子の表面を金属水酸化物で被覆することによって生じる効果を調べた。また、色差保持率の変化から、該金属水酸化物を、水酸化アルミニウム、或いは水酸化鉄（Ｆｅ（ＯＨ）３）とすることによって生じる効果を調べた。
【０１３６】
評価結果を図５に示す。
【０１３７】
エレクトロクロミック表示素子としては、５種類の異なるエレクトロクロミック表示素子を用いた。なお、５種類のエレクトロクロミック表示素子の構造は、次に示す構造（(1)〜(5)参照）がそれぞれ異なっている。異なる構造を除いた他の構造は、実施形態１に示したエレクトロクロミック表示素子20の構造と全て等しい。構造(1)〜(4)を実施例のエレクトロクロミック表示素子（実施例１〜４）とした。構造(5)を比較例のエレクトロクロミック表示素子（比較例１）とした。
【０１３８】
１種類目として、(1)白色反射層及びエレクトロクロミック層に含まれる酸化チタン粒子の表面を水酸化アルミニウムで被覆したエレクトロクロミック表示素子を用いた。２種類目として、(2)エレクトロクロミック層に含まれる酸化チタン粒子の表面のみを水酸化アルミニウムで被覆したエレクトロクロミック表示素子を用いた。３種類目として、(3)白色反射層に含まれる酸化チタン粒子の表面のみを水酸化アルミニウムで被覆したエレクトロクロミック表示素子を用いた。４種類目として、(4)白色反射層及びエレクトロクロミック層に含まれる酸化チタン粒子の表面を水酸化鉄（Ｆｅ（ＯＨ）３）で被覆したエレクトロクロミック表示素子を用いた。５種類目として、(5)白色反射層及びエレクトロクロミック層に含まれる酸化チタン粒子の表面をどちらも金属水酸化物で被覆しないエレクトロクロミック表示素子を用いた。
【０１３９】
色差保持率は、エレクトロクロミック表示素子に光を照射する前の色差ΔE_αと、エレクトロクロミック表示素子に光を照射した後の色差ΔE_βに基づいて算出した。光照射は、測定対象のエレクトロクロミック表示素子に対して、UV成分を含む白色蛍光灯の光を、照度15000Lx、100時間照射することにより行った。
【０１４０】
色差ΔEは、次の様に算出した。まず、測定対象のエレクトロクロミック表示素子を完全に消色させた状態と、測定対象のエレクトロクロミック表示素子においてエレクトロクロミック層を発色させた状態との２状態における発色濃度の違いを分光測色計により測色した。CIE Lab表色系（L*a*b*表色系）で表された２値の座標に対応させて、色差ΔEを算出し、発色濃度の指標とした。光照射後の色差ΔE_βを、光照射前の色差ΔE_αとして、色差ΔE_βを色差ΔE_αで除すことにより、色差保持率を算出した。
【０１４１】
なお、CIE Lab表色系とは、色を、明度L*とクロマネティクス指数a*、b*からなる均等色空間上の座標で表したものであり、人の目の色覚を元に計算式が定義されている。
【０１４２】
まず、(1)のエレクトロクロミック表示素子における、光照射前後の色差保持率を算出した。
【０１４３】
白色反射層に含まれる酸化チタン粒子の粒径を300nm、酸化チタン粒子と水酸化アルミニウムの重量比を、91.1%：8.9%とした。また、エレクトロクロミック層に含まれる酸化チタンのナノ粒子の粒径を20nm、酸化チタンのナノ粒子と水酸化アルミニウムの重量比を、88.3%：11.7%とした。
【０１４４】
光照射前における色差ΔE_αは、54.8であった。
【０１４５】
光照射後における色差ΔE_βは、49.0であった。
【０１４６】
即ち、白色反射層及びエレクトロクロミック層に含まれる酸化チタン粒子の表面を水酸化アルミニウムで被覆した場合、光照射を経た色差保持率は89.4%であった。この結果より、(1)のエレクトロクロミック表示素子は、優れた耐光性を有することが示唆される。
【０１４７】
次に、(2)のエレクトロクロミック表示素子における、光照射前後の色差保持率を算出した。
【０１４８】
エレクトロクロミック層に含まれる酸化チタンのナノ粒子の粒径を20nm、酸化チタンのナノ粒子と水酸化アルミニウムの重量比を、88.3%：11.7%とした。
【０１４９】
光照射前における色差ΔE_αは、55.1であった。
【０１５０】
光照射後における色差ΔE_βは、37.0であった。
【０１５１】
即ち、エレクトロクロミック層に含まれる酸化チタンのナノ粒子の表面のみを水酸化アルミニウムで被覆した場合、光照射を経た色差保持率は67.1%であった。この結果より、(2)のエレクトロクロミック表示素子は、(1)のエレクトロクロミック表示素子と比較して耐光性が低下することが示唆される。
【０１５２】
次に、(3)のエレクトロクロミック表示素子における、光照射前後の色差保持率を算出した。
【０１５３】
白色反射層に含まれる酸化チタン粒子の粒径を300nm、酸化チタン粒子と水酸化アルミニウムの重量比を、91.1%：8.9%とした。
【０１５４】
光照射前における色差ΔE_αは、53.4であった。
【０１５５】
光照射後における色差ΔE_βは、24.2であった。
【０１５６】
即ち、白色反射層に含まれる酸化チタン粒子の表面のみを水酸化アルミニウムで被覆した場合、光照射を経た色差保持率は45.3%であった。この結果より、白色反射層を水酸化アルミニウムで被覆する場合と比べて、エレクトロクロミック層を水酸化アルミニウムで被覆する場合の方が、耐光性は高まることが示唆される。
【０１５７】
次に、(4)のエレクトロクロミック表示素子における、光照射前後の色差保持率を算出した。
【０１５８】
白色反射層に含まれる酸化チタン粒子の粒径を300nm、酸化チタン粒子と水酸化鉄（Ｆｅ（ＯＨ）３）の重量比を、90.3%：9.7%とした。また、エレクトロクロミック層に含まれる酸化チタンのナノ粒子の粒径を20nm、酸化チタンのナノ粒子と水酸化鉄（Ｆｅ（ＯＨ）３）の重量比を、87.5%：12.5%とした。
【０１５９】
光照射前における色差ΔE_αは、55.7であった。
【０１６０】
光照射後における色差ΔE_βは、42.9であった。
【０１６１】
即ち、白色反射層及びエレクトロクロミック層に含まれる酸化チタン粒子の表面を水酸化鉄（Ｆｅ（ＯＨ）３）で被覆した場合、光照射を経た色差保持率は77.1%であった。この結果より、白色反射層及びエレクトロクロミック層を水酸化アルミニウムで被覆する場合よりは劣るが、白色反射層及びエレクトロクロミック層を水酸化鉄（Ｆｅ（ＯＨ）３）で被覆する場合も、エレクトロクロミック表示素子は、優れた耐光性を有することが示唆される。また、水酸化アルミニウムは、水酸化鉄（Ｆｅ（ＯＨ）３）と比較して、酸化チタンに対する光触媒活性の抑制効果が大きいことが示唆される。
【０１６２】
次に、(5)のエレクトロクロミック表示素子における、光照射前後の色差保持率を算出した。
【０１６３】
光照射前における色差ΔE_αは、55.4であった。
【０１６４】
光照射後における色差ΔE_βは、11.0であった。
【０１６５】
即ち、白色反射層及びエレクトロクロミック層に含まれる酸化チタン粒子の表面をどちらも金属水酸化物で被覆しない場合、光照射を経た色差保持率は19.8%であった。この結果より、エレクトロクロミック表示素子の耐光性は、非常に悪いことが示唆される。
【０１６６】
上述の５つの結果を比較すると、白色反射層及びエレクトロクロミック層に含まれる酸化チタン粒子の表面をどちらも金属水酸化物で被覆し、且つその金属水酸化物が、水酸化アルミニウムである場合に、光照射後における色差_βが最も大きく色差保持率が高いことが確認できた。
【０１６７】
従って、エレクトロクロミック層に含まれる酸化チタンのナノ粒子の表面を金属水酸化物で被覆することで、優れた耐光性を有するエレクトロクロミック表示素子を実現できることが示唆される。
【０１６８】
また、白色反射層に含まれる酸化チタン粒子の表面を金属水酸化物で被覆することで、更に優れた耐光性を有するエレクトロクロミック表示素子を実現できることが示唆される。
【０１６９】
なお、エレクトロクロミック層を、１層のみ形成し、モノクロ表示のエレクトロクロミック表示素子における光照射前後の色差保持率を算出すると、光照射前における色差ΔE_αは、53.0、光照射後における色差ΔE_βは47.9であり、光照射を経た色差保持率は90.3%であった。分光測色計による測色においては、白色板上に該エレクトロクロミック表示素子を重ねて測色した。これより、モノクロ表示の場合であっても、優れた耐光性を有するエレクトロクロミック表示素子を実現できることが示唆される。
【０１７０】
（実施形態３）
（エレクトロクロミック表示素子を適用した情報機器）
本実施形態では、実施形態１に係るエレクトロクロミック表示素子20を、電子書籍リーダに適用した場合について説明する。エレクトロクロミック表示素子20は、電子書籍リーダに限定されず、例えば、電子広告、モバイルパソコン、携帯端末等、表示装置を備えたあらゆる情報機器に適用することができる。
【０１７１】
図６は、電子書籍リーダ100の概略構造の一例を示している。
【０１７２】
電子書籍リーダ100は、表示装置101、メインコントローラ102、ROM103、RAM104、フラッシュメモリ105、キャラクタジェネレータ106、インターフェース107を含む。また、表示装置101は、タッチパネル付きの表示パネル111、タッチパネルドライバ112、表示コントローラ113、VRAM114を含む。
【０１７３】
なお、図６に示す構造では、表示装置101の外部にキャラクタジェネレータ106が備えられているが、表示装置101の内部にキャラクタジェネレータ106が備えられていても良い。また、表示パネル111は、タッチパネルを備えていなくても良い。他の入力手段がある場合は、他の入力手段を、表示パネル111に備えれば良い。表示パネル111がタッチパネルを備えていない場合は、タッチパネルドライバ112は不要である。
【０１７４】
なお、図６に示す矢印は、代表的な信号や情報の流れを表しており、各ブロックの接続関係の全てを表すものではない。
【０１７５】
タッチパネル付きの表示パネル111は、実施形態１に係るエレクトロクロミック表示素子20、及び第１のエレクトロクロミック層23、第２エレクトロクロミック層26、第３のエレクトロクロミック層29を個別に駆動する駆動回路を含む。駆動回路は、駆動素子層34を含んでおり、駆動素子層34は、各々の対向電極33に対応した複数の駆動素子を有する。表示パネル111は、表示コントローラ113から出力される画素選択信号に基づいて、選択された画素に対応する駆動素子を駆動させ、選択された画素に、所定の電圧を印加する。なお、画素選択信号は、選択される画素の縦方向の位置と横方向の位置とを指定する信号である。また、表示パネル111は、表示コントローラ113から出力される色指定信号に基づいて、その指定色に応じて、対応する表示電極に所定の電圧を印加する。画素選択信号、色指定信号等の信号に基づいて、表示パネル111は、動画像又は静止画像等を表示する。
【０１７６】
また、表示パネル111は、ユーザがタッチパネルをタッチした際、タッチ位置に基づく信号をタッチパネルドライバ112に出力する。
【０１７７】
なお、表示パネル111は、実施形態１に係るエレクトロクロミック表示素子20を備えているため、高い白反射率及び高コントラスト比を維持しつつ、高精細なフルカラー表示（多色表示）を実現することができる。実際、フルカラー画像の表示と消去とを交互に1000回繰り返した後であっても、画像の表示状態には特別な変化は見られなかった。
【０１７８】
また、表示パネル111は、発色或いは消色の切り替えを高速に行うことができる。実際、駆動開始から画像取得までに要する時間、及び取得した画像を消去するまでに要する時間を測定すると、500mm秒程度であった。
【０１７９】
また、表示パネル111は、耐光性に優れているため、日光や室内光等の光に対する堅牢性が高く、長時間光が照射されても、視認性の高い画像表示を維持することができる。実際、フルカラー画像を表示させた後、30分程度静置しても、画像の見え方に変化はなく、画像のボケは認識できなかった。
【０１８０】
VRAM114は、表示パネル111に動画像又は静止画像を表示するための表示データを格納する。該表示データは、表示パネル111に含まれる複数の画素に個別に対応している。従って、該表示データは、各々の画素に対応する表示色情報を含む。
【０１８１】
表示コントローラ113は、所定のタイミング毎に、VRAM114に格納されている表示データを読み出し、該表示データに応じて、表示パネル111に含まれる複数の画素の表示色を個別に制御する。表示コントローラ113は、発色させる画素を特定するための画素選択信号と、色を特定するための色指定信号とを表示パネル111に出力する。
【０１８２】
タッチパネルドライバ112は、表示パネル111上においてユーザがタッチした位置に対応する位置情報をメインコントローラ102に出力する。
【０１８３】
メインコントローラ102は、ROM103に格納されているプログラムに従って、RAM104、フラッシュメモリ105、キャラクタジェネレータ106、インターフェース107、VRAM114等の各部を統括的に制御する。
【０１８４】
例えば、ユーザによって電源がオンされると、メインコントローラ102は、初期メニュー画面データを、ROM103から読み出し、キャラクタジェネレータ106を参照して、該初期メニュー画面データをドットデータに変換し、該ドットデータを、VRAM114に転送する。これより、初期メニュー画面が、表示パネル111に表示される。この際、フラッシュメモリ105に格納されているコンテンツの一覧が、表示パネル111に表示される。表示パネル111上のメニューの１つが、ユーザによって選択され、その表示部分がタッチされると、メインコントローラ102は、タッチパネルドライバ112からの位置情報に基づいて、ユーザの選択内容を取得する。
【０１８５】
ユーザがコンテンツを指定し、該コンテンツの閲覧を要求した場合には、メインコントローラ102は、該コンテンツの電子データをフラッシュメモリ105から読み出し、キャラクタジェネレータ106を参照して、該電子データをドットデータに変換し、該ドットデータを、VRAM114に転送する。
【０１８６】
また、ユーザがインターネットを介したコンテンツの購入を要求した場合には、メインコントローラ102は、インターフェース107を介して所定の購入サイトに接続し、通常のブラウザとして機能する。該購入サイトからの情報が表示パネル111に表示され、ユーザがコンテンツを購入すると、該コンテンツの電子データがダウンロードされる。メインコントローラ102は、該コンテンツの電子データをフラッシュメモリ105に格納する。
【０１８７】
ROM103は、メインコントローラ102にて解読可能なコードで記述された各種プログラム、及びプログラムの実行に必要な各種データを格納する。
【０１８８】
RAM104は、作業用のメモリである。
【０１８９】
フラッシュメモリ105は、コンテンツである書籍の電子データ等を格納する。
【０１９０】
キャラクタジェネレータ106は、各種キャラクタデータに対応するドットデータを格納する。
【０１９１】
インターフェース107は、外部機器との接続を制御する。インターフェース107は、メモリカード、パソコン、公衆回線を接続することが可能である。なお、パソコン及び公衆回線への接続は、有線、無線いずれも可能である。
【０１９２】
本実施の形態に係る電子書籍リーダ100によれば、タッチパネルに、実施形態１に示すエレクトロクロミック素子を適用しているため、反射型表示、及び透過型表示どちらの場合であっても耐光性を高めることができる。
【０１９３】
（実施形態４）
（エレクトロクロミック調光レンズの構造）
図７は、本実施の形態に係るエレクトロクロミック調光レンズを例示する断面図である。図７を参照するに、エレクトロクロミック調光レンズ１１０は、レンズ１２０と、レンズ１２０に接して設けられた薄膜調光機能部１３０とを有する。エレクトロクロミック調光レンズ１１０は、傷防止のためのハードコート層や、反射を抑制するための反射防止層等を必要に応じて備えていても良い。
【０１９４】
エレクトロクロミック調光レンズ１１０の製造方法としては、実施形態１におけるエレクトロクロミック表示素子２０の製造方法を参酌することができるため、詳細な説明は省略する。製造方法の一例としては、レンズ１２０上に第１の電極層１３１、エレクトロクロミック層１３２、絶縁性多孔質層１３３、第２の電極層１３４、劣化防止層１３５を順次積層する工程と、第２の電極層１３４、劣化防止層１３５形成される貫通孔から絶縁性多孔質層１３３に、電解質を充填する工程と、電解質注入後に塗布法で保護層１３６を形成する工程、等を含む方法が挙げられる。電解質注入後に塗布法により保護層１３６を形成することで、エレクトロクロミック調光レンズ１１０を薄くすることができる。このため、２枚のレンズを貼り合わせる構造と比較して、軽量化、低コスト化を図り易い。
【０１９５】
エレクトロクロミック調光レンズ１１０において、エレクトロクロミック層１３２、第２の電極層１３４、劣化防止層１３５は、多孔質層となっている。これらの層に形成される多数の貫通孔は、絶縁性多孔質層１３３に電解質を充填するための注入孔として利用される。これらの層が多数の貫通孔を有することで、電解質を充填する前に、低抵抗な第２の電極層１３４を形成することができる。このため、エレクトロクロミック調光レンズ１１０の性能を向上させることができる。
【０１９６】
なお、劣化防止層１３５、及びエレクトロクロミック層１３２は、電気活性層と称することもできる。この場合、エレクトロクロミック調光レンズ１１０は、レンズと、レンズに接して設けられた第１の電極層と、第１の電極層に接して設けられた第１の電気活性層と、第１の電気活性層に接して設けられた絶縁性多孔質層と、絶縁性多孔質層に接して設けられた第２の電気活性層と、第２の電気活性層に接して設けられた第２の電極層と、第１の電極層と第２の電極層との間を充填し、絶縁性多孔質層を介して該電気活性層と接触する電解質層と、を有し、第１（第２）の電気活性層に含まれる酸化チタン粒子の表面は、金属水酸化物で被覆されることを特徴とする構造とすることもできる。
【０１９７】
レンズ１２０は、眼鏡用レンズとして機能するものであれば、特に限定されず、度数（屈折率）の調整がされていないレンズ（単なるガラス板等）も、その範疇に含むものとする。
【０１９８】
レンズ１２０の材料としては、透明性が高く、厚みが薄く、且つ軽量な材料を用いることが好ましい。又、熱履歴による膨張がなるべく小さい方が好ましく、ガラス転移点Ｔｇが高い材料、線膨張係数が小さい材料が好ましい。
【０１９９】
具体的には、ガラスの他に、特許庁の高屈折率メガネレンズに関する技術概要資料に記載される材料等を使用することができ、例えば、エピスルフィド系樹脂、チオウレタン系樹脂、メタクリレート系樹脂、ポリカーボネート系樹脂、ウレタン系樹脂等やそれらの混合物等が挙げられる。又、必要に応じて、ハードコートや密着性を改善するためのプライマーを形成していてもよい。
【０２００】
レンズ１２０の平面形状は、特に限定されないが、例えば、丸型の平面形状とすることができる。
【０２０１】
薄膜調光機能部１３０は、エレクトロクロミック層１３２の発消色（調光）を行い、複数の薄膜が積層された積層構造を有する。具体的には、薄膜調光機能部１３０は、第１の電極層１３１、エレクトロクロミック層１３２、絶縁性多孔質層１３３、第２の電極層１３４、劣化防止層１３５、及び保護層１３６が順次積層された積層構造を有する（図７参照）。第２の電極層１３４と保護層１３６との間に劣化防止層１３５が設けられることで、繰り返し使用しても安定動作が可能なエレクトロクロミック調光レンズを実現できる。
【０２０２】
薄膜調光機能部１３０の構造は、図７に示す構造に限定されない。例えば、劣化防止層１３５が、第２の電極層と保護層１３６との間、及び第２の電極層と絶縁性多孔質層１３３との間に設けられ、第２の電極層１３４の両面に接して設けられていてもよい。又、例えば、劣化防止層１３５が、第２の電極層と絶縁性多孔質層１３３との間のみに設けられていてもよい。
【０２０３】
エレクトロクロミック層１３２（電気活性層）、劣化防止層１３５（電気活性層）は、一方の層が酸化（還元）反応をする際、他方の層が還元（酸化）反応をするという関係にある。従って、エレクトロクロミック層１３２と劣化防止層１３５とは逆の位置に設けられていても良い。つまり、例えば、エレクトロクロミック層が、第２の電極層と保護層１３６との間、及び第２の電極層と絶縁性多孔質層１３３との間に設けられ、劣化防止層が、第１の電極層１３１と絶縁性多孔質層１３３との間に設けられていてもよい。又、例えば、エレクトロクロミック層が、第２の電極層と保護層１３６との間のみに設けられていてもよい。又、例えば、エレクトロクロミック層が、第２の電極層と絶縁性多孔質層１３３との間のみに設けられていてもよい。
【０２０４】
薄膜調光機能部１３０の厚みは、２μｍ〜２００μm程度とすることが好ましい。薄膜調光機能部１３０の厚みを２００μmより厚くすると、丸型レンズの加工時に亀裂、剥離が生じる、レンズの光学特性等に悪影響が出る等の不具合が生じ、２μmより薄くすると、充分な調光機能が得られない。
【０２０５】
第１の電極層１３１及び第２の電極層１３４の材料としては、導電性を有する材料であれば、特に限定されないが、調光ガラスとして利用する場合は光の透過性を確保する必要があるため、光の透過性が高く、且つ導電性に優れた材料（以下、透明導電性材料とする）を用いることが好ましい。透明導電性材料を用いることで、ガラスの透明性を高められると共に、エレクトロクロミック層１３２の着色時におけるコントラストをより高めることができる。
【０２０６】
透明導電性材料としては、スズをドープした酸化インジウム（以下、ＩＴＯとする）、フッ素をドープした酸化スズ（以下、ＦＴＯとする）、アンチモンをドープした酸化スズ（以下、ＡＴＯとする）等の無機材料を用いることができる。特に、真空成膜により形成されたインジウム酸化物（以下、Ｉｎ酸化物とする）、スズ酸化物（以下、Ｓｎ酸化物とする）又は亜鉛酸化物（以下、Ｚｎ酸化物とする）の何れか１つを含む無機材料を用いることが好ましい。
【０２０７】
Ｉｎ酸化物、Ｓｎ酸化物、及びＺｎ酸化物は、スパッタ法により、容易に成膜が可能な材料であると共に、良好な透明性と電気伝導度が得られる材料であるため好適である。又、ＩｎＳｎＯ、ＧａＺｎＯ、ＳｎＯ、Ｉｎ２Ｏ３、ＺｎＯ等を用いることがより好ましい。更に、光の透過性が高い銀、金、カーボンナノチューブ、金属酸化物等も有用である。カーボンナノチューブ、他の高導電性の非透過性材料等を、微細なネットワーク状に形成し、光の透過性を高めたネットワーク電極は、光の透過性が高く、且つ導電性に優れた電極として、特に好適である。
【０２０８】
第１の電極層１３１及び第２の電極層１３４の各々の膜厚は、エレクトロクロミック層１３２の酸化還元反応に必要な電気抵抗値を得られる様に、適宜調整されることが好ましい。第１の電極層１３１及び第２の電極層１３４の材料としてＩＴＯを用いた場合、第１の電極層１３１及び第２の電極層１３４の各々の膜厚は、例えば５０〜５００ｎｍ程度とすることができる。
【０２０９】
第１の電極層１３１及び第２の電極層１３４の各々の作製方法としては、真空蒸着法、スパッタ法、イオンプレーティング法等を用いることができる。又、第１の電極層１３１及び第２の電極層１３４の各々の材料が塗布形成できるものであれば、スピンコート法、キャスティング法、マイクログラビアコート法、グラビアコート法、バーコート法、ロールコート法、ワイアーバーコート法、ディップコート法、スリットコート法、キャピラリーコート法、スプレーコート法、ノズルコート法、グラビア印刷法、スクリーン印刷法、フレキソ印刷法、オフセット印刷法、反転印刷法、インクジェットプリント法等の各種印刷法を用いることができる。
【０２１０】
第２の電極層１３４は、厚さ方向に貫通する多数の貫通孔が形成された多孔質の電極層である。第２の電極層１３４における微細な貫通孔の形成方法としては、以下の様な方法が挙げられる。
【０２１１】
微細な貫通孔は、第２の電極層１３４を形成する前に、予め下地層として凹凸を有する層を形成し、該下地層上に、第２の電極層１３４を形成する、という方法により形成してもよい。
【０２１２】
又、微細な貫通孔は、第２の電極層１３４を形成する前に、予め下層にマイクロピラー等の凸形状構造体を形成し、第２の電極層１３４を形成後に、凸形状構造体を取り除く、という方法により形成してもよい。
【０２１３】
又、微細な貫通孔は、第２の電極層１３４を形成する前に、予め下層に発泡性の高分子重合体等を散布し、第２の電極層１３４を形成後に、加熱や脱気する等の処理を施して発泡させる、という方法により形成してもよい。
【０２１４】
又、微細な貫通孔は、第２の電極層１３４に直接各種放射線を輻射する、レーザ光を用いた加工装置を利用する、等方法により形成してもよい。
【０２１５】
又、微細な貫通孔は、コロイダルリソグラフィー法により形成してもよい。第２の電極層１３４を形成する前に、予め下層に微粒子を散布し、微粒子が散布された面に、該微粒子をマスクとして真空成膜法等により導電膜を形成し、導電膜を形成後に、微粒子と共に一部の導電膜を除去することでパターニングを行い、微細貫通孔を有する第２の電極層１３４を形成することができる。
【０２１６】
又、微細な貫通孔は、フォトレジストやドライフィルム等を用いた公知のリフトオフ法により形成してもよい。所望のフォトレジストパターンを形成後に、導電膜を形成し、フォトレジストパターンと共にフォトレジストパターン上に形成される導電膜（不要な部分）を除去することで、微細貫通孔を有する第２の電極層１３４を形成することができる。公知のリフトオフ法により第２の電極層１３４に微細貫通孔を形成する場合、光照射による下層へのダメージを回避するため、対象物への光照射面積が小さくて済むように、使用するフォトレジストはネガ型のものを使用することが好ましい。
【０２１７】
ネガ型のフォトレジストとしては、例えば、ポリビニルシンナメート、スチリルピリジニウムホルマール化ポリビニルアルコール、グリコールメタクリレート／ポリビニルアルコール／開始剤、ポリグリシジルメタクリレート、ハロメチル化ポリスチレン、ジアゾレジン、ビスアジド／ジエン系ゴム、ポリヒドロキシスチレン／メラミン／光酸発生剤、メチル化メラミン樹脂、メチル化尿素樹脂等を挙げることができる。
【０２１８】
微細な貫通孔の径としては、１０ｎｍ以上１００μｍ以下であると好適である。貫通孔の径が１０ｎｍ（０．０１μｍ）よりも小さい場合、電解質イオンの透過が悪くなる不具合が生じる。又、微細貫通孔の径が１００μｍよりも大きい場合、目視できるレベル（通常のディスプレイでは１画素電極レベルの大きさ）であり、微細な貫通孔直上の表示性能に不具合が生じることになる。
【０２１９】
微細な貫通孔の、第２の電極層１３４の表面積に対する孔面積の比（穴密度）は、適宜設定することができるが、例えば０．０１〜４０％程度とすることができる。穴密度が高すぎると、第２の電極層１３４の表面抵抗が大きくなるため、第２の電極層１３４が形成されない領域の面積が広くなることで、エレクトロクロミック層に欠陥が生じる。又、穴密度が低すぎると電解質イオンの浸透性が悪くなるため、駆動時に不具合が生じる。
【０２２０】
エレクトロクロミック層１３２は、第１の電極層１３１と第２の電極層１３４との間に電圧が印加されることで生じる電荷の授受（酸化還元反応）により、発消色する。エレクトロクロミック層１３２は、厚さ方向に貫通する多数の貫通孔が形成された多孔質層であり、電解質（図示せず）が充填されている。エレクトロクロミック層１３２に含まれる酸化チタン粒子の表面は、金属水酸化物で被覆されている。
【０２２１】
エレクトロクロミック層１３２は、エレクトロクロミック材料を含んだ層であり、エレクトロクロミック材料としては、無機エレクトロクロミック化合物、有機エレクトロクロミック化合物の何れを用いても構わない。又、エレクトロクロミズムを示すことで知られる導電性高分子を用いてもよい。
【０２２２】
無機エレクトロクロミック化合物としては、例えば、酸化タングステン、酸化モリブデン、酸化イリジウム、酸化チタン等が挙げられる。又、有機エレクトロクロミック化合物としては、例えば、ビオロゲン、希土類フタロシアニン、スチリル等が挙げられる。
【０２２３】
又、エレクトロクロミック層１３２としては、導電性又は半導体性微粒子に有機エレクトロクロミック化合物を担持した構造を用いてもよい。具体的には、電極表面に粒径５ｎｍ〜５０ｎｍ程度の微粒子を焼結し、その微粒子の表面にホスホン酸やカルボキシル基、シラノール基等の極性基を有する有機エレクトロクロミック化合物を吸着した構造である。
【０２２４】
このような構造では、微粒子の大きな表面効果を利用して、効率よく有機エレクトロクロミック化合物に電子が注入されるため、従来のエレクトロクロミック表示素子と比較して高速応答が可能となる。更に、微粒子を用いることで表示層として透明な膜を形成することができるため、エレクトロクロミック色素の高い発色濃度を得ることができる。又、複数種類の有機エレクトロクロミック化合物を導電性又は半導体性微粒子に担持することもできる。
【０２２５】
具体的には、色素系のエレクトロクロミック化合物として、アゾベンゼン系、アントラキノン系、ジアリールエテン系、ジヒドロプレン系、ジピリジン系、スチリル系、スチリルスピロピラン系、スピロオキサジン系、スピロチオピラン系、チオインジゴ系、テトラチアフルバレン系、テレフタル酸系、トリフェニルメタン系、トリフェニルアミン系、ナフトピラン系、ビオロゲン系、ピラゾリン系、フェナジン系、フェニレンジアミン系、フェノキサジン系、フェノチアジン系、フタロシアニン系、フルオラン系、フルギド系、ベンゾピラン系、メタロセン系等の低分子系有機エレクトロクロミック化合物、ポリアニリン、ポリチオフェン等の導電性高分子化合物を用いることができる。
【０２２６】
上記中、発消色電位が低く良好な色値を示すビオロゲン系化合物又はジピリジン系化合物を含むことが特に好ましい。例えば、式［化１］（一般式）で表されるジピリジン系化合物を含むことが好ましい。
【０２２７】
【化１】
2015028580.tif 000003
なお、式［化１］（一般式）中、Ｒ１及びＲ２は、それぞれ独立に置換基を有してもよい炭素数１から８のアルキル基、又はアリール基を表し、Ｒ１又はＲ２の少なくとも一方は、ＣＯＯＨ、ＰＯ（ＯＨ）２、Ｓｉ（ＯＣｋＨ２ｋ＋１）３から選ばれる置換基を有する。Ｘは１価のアニオンを表す。ｎ、ｍ、ｌは０、１、又は２を表す。Ａ、Ｂ、Ｃは各々独立に置換基を有してもよい炭素数１から２０のアルキル基、アリール基、複素環基を表す。
【０２２８】
一方、金属錯体系や金属酸化物系のエレクトロクロミック化合物としては、酸化チタン、酸化バナジウム、酸化タングステン、酸化インジウム、酸化イリジウム、酸化ニッケル、プルシアンブルー等の無機系エレクトロクロミック化合物を用いることができる。
【０２２９】
導電性又は半導体性微粒子としては特に限定されるものではないが、金属酸化物を用いることが好ましい。具体的な材料としては、酸化チタン、酸化亜鉛、酸化スズ、酸化ジルコニウム、酸化セリウム、酸化イットリウム、酸化ホウ素、酸化マグネシウム、チタン酸ストロンチウム、チタン酸カリウム、チタン酸バリウム、チタン酸カルシウム、酸化カルシウム、フェライト、酸化ハフニウム、酸化タングステン、酸化鉄、酸化銅、酸化ニッケル、酸化コバルト、酸化バリウム、酸化ストロンチウム、酸化バナジウム、アルミノケイ酸、リン酸カルシウム、アルミノシリケート等を主成分とする金属酸化物を用いることができる。
【０２３０】
又、これらの金属酸化物は、単独で用いてもよく、２種以上が混合され用いてもよい。電気伝導性等の電気的特性や光学的性質等の物理的特性を鑑みるに、酸化チタン、酸化亜鉛、酸化スズ、酸化ジルコニウム、酸化鉄、酸化マグネシウム、酸化インジウム、酸化タングステンから選ばれる一種、若しくはそれらの混合物が用いられたとき、発消色の応答速度に優れた色表示が可能である。とりわけ、酸化チタンが用いられたとき、より発消色の応答速度に優れた色表示が可能である。
【０２３１】
又、導電性又は半導体性微粒子の形状は、特に限定されるものではないが、エレクトロクロミック化合物を効率よく担持するために、単位体積当たりの表面積（以下比表面積）が大きい形状が用いられる。例えば、微粒子が、ナノ粒子の集合体であるときは、大きな比表面積を有するため、より効率的にエレクトロクロミック化合物が担持され、発消色の表示コントラスト比が優れる。
【０２３２】
エレクトロクロミック層１３２の膜厚は、例えば、０．０５〜５．０μｍ程度とすることができる。エレクトロクロミック層１３２の膜厚が上記範囲よりも薄い場合、発色濃度を得にくくなる。又、エレクトロクロミック層１３２の膜厚が上記範囲より厚い場合、製造コストが増大すると共に、着色によって視認性が低下しやすい。エレクトロクロミック層１３２、及び、導電性又は半導体性微粒子層は、真空成膜により形成することも可能であるが、生産性の点で粒子分散ペーストとして塗布形成することが好ましい。
【０２３３】
絶縁性多孔質層１３３は、第１の電極層１３１と第２の電極層１３４とを電気的に絶縁するために設けられており、絶縁性多孔質層１３３は、絶縁性金属酸化物微粒子を含んでいる。又、絶縁性多孔質層１３３は、電解質を保持するために設けられる。
【０２３４】
絶縁性多孔質層１３３の材料としては、多孔質層を形成できる材料であれば、特に限定されるものではないが、絶縁性及び耐久性が高く成膜性に優れた有機材料や無機材料、及びそれらの複合体を用いることが好ましい。
【０２３５】
絶縁性多孔質層１３３の形成方法としては、例えば、焼結法（高分子微粒子や無機粒子を、バインダ等を添加して部分的に融着させ粒子間に生じた孔を利用する）を用いることができる。絶縁性多孔質層１３３の形成方法として、例えば、抽出法（溶剤に可溶な有機物又は無機物類と溶剤に溶解しないバインダ等で構成層を形成した後に、溶剤で有機物又は無機物類を溶解させ細孔を得る）等を用いてもよい。
【０２３６】
又、絶縁性多孔質層１３３の形成方法として、高分子重合体等を加熱や脱気する等して発泡させる発泡法、良溶媒と貧溶媒を操作して高分子類の混合物を相分離させる相転換法、各種放射線を輻射して細孔を形成させる放射線照射法等の形成方法を用いてもよい。具体例としては、金属酸化物微粒子（ＳｉＯ２粒子やＡｌ２Ｏ３粒子等）とポリマー結着剤を含むポリマー混合粒子膜、多孔性有機膜（ポリウレタン樹脂やポリエチレン樹脂等）、多孔質膜状に形成した無機絶縁材料膜等が挙げられる。
【０２３７】
絶縁性多孔質層１３３の凹凸は、第２の電極層１３４の膜厚にも依存するが、例えば第２の電極層１３４の膜厚を１００ｎｍとすると、絶縁性多孔質層１３３の表面粗さは平均粗さ（Ｒａ）で１００ｎｍ未満の要件を満たす必要がある。平均粗さが１００ｎｍを超える場合には第２の電極層１３４の表面抵抗が大きく失われ、表示不良の原因となる。絶縁性多孔質層１３３の膜厚は、例えば、０．５〜２μｍ程度とすることができる。
【０２３８】
又、絶縁性多孔質層１３３は、無機膜と組み合わせて用いることが好ましい。これは絶縁性多孔質層１３３の表面に形成される第２の電極層１３４をスパッタ法により形成する際に、下層である絶縁性多孔質層１３３やエレクトロクロミック層１３２の有機物質へのダメージを低減させるためである。
【０２３９】
上記無機膜としては、ＳｉＯ２に加え、ＺｎＳを含む材料を用いることが好ましい。ＺｎＳは、スパッタ法によって、エレクトロクロミック層１３２等にダメージを与えることなく高速に成膜できるという特徴を有する。更に、ＺｎＳを主な成分として含む材料として、ＺｎＳ−ＳｉＯ２、ＺｎＳ−ＳｉＣ、ＺｎＳ−Ｓｉ、ＺｎＳ−Ｇｅ等を用いてもよい。
【０２４０】
ここで、ＺｎＳの含有率は、絶縁層を形成した際の結晶性を良好に保つために、約５０〜９０ｍｏｌ％とすることが好ましい。従って、特に好ましい材料は、ＺｎＳ−ＳｉＯ２（８／２）、ＺｎＳ−ＳｉＯ２（７／３）、ＺｎＳ、ＺｎＳ−ＺｎＯ−Ｉｎ２Ｏ３−Ｇａ２Ｏ３（６０／２３／１０／７）である。絶縁性多孔質層１３３として上記のような材料を用いることにより、薄膜で良好な絶縁効果が得られ、膜強度低下や膜剥離を防止することができる。
【０２４１】
劣化防止層１３５は、エレクトロクロミック層１３２と逆の化学反応をし、電荷のバランスをとって第１の電極層１３１や第２の電極層１３４が不可逆的な酸化還元反応により腐食や劣化することを抑制する、等の役割を有する。その結果として、エレクトロクロミック調光レンズ１０の繰り返し安定性を向上させることが可能になる。なお、逆反応とは、劣化防止層が酸化還元する場合に加え、キャパシタとして作用することも含む。
【０２４２】
劣化防止層１３５は、絶縁性多孔質層の上面（レンズ１２０が形成される面とは反対側の面）のみに形成されても良い。この場合、第２の電極層の下面（レンズ１２０が形成される面）に、劣化防止層を形成する必要がないため、第２の電極層形成時のスパッタ等により生じる劣化防止層へのダメージを低減できる。又、劣化防止層は、第２の電極層の上面（レンズ１２０が形成される面とは反対側の面）のみに形成されても良い。この場合、微細な貫通孔を有する第２の電極層１３４を通して、電解質に含まれるイオンを第２の電極層１３４の表裏に移動させることができる。即ち、劣化防止層１３５は、絶縁性多孔質層の上面のみに形成されても、第２の電極層の上面のみに形成されても良いが、劣化防止層をより均質できる構造を、適宜選択することが好ましい。なお、必要に応じて、劣化防止層は、第２の電極層の上面及び第２の電極層の下面の両面に形成されても良い。
【０２４３】
劣化防止層１３５の材料としては、第１の電極層１３１及び第２の電極層１３４の不可逆的な酸化還元反応による腐食を防止する役割を担う材料であれば特に限定されるものではない。劣化防止層１３５の材料として、例えば、酸化アンチモン錫や酸化ニッケル、酸化チタン、酸化亜鉛、酸化錫、又はそれらを複数含む導電性又は半導体性金属酸化物を用いることができる。更に、劣化防止層の着色が問題にならない場合は、前述のエレクトロクロミック材料と同じものを用いることができる。
【０２４４】
劣化防止層１３５は、電解質の注入を阻害しない程度の多孔質薄膜から構成することができる。例えば酸化アンチモン錫や酸化ニッケル、酸化チタン、酸化亜鉛、酸化錫等の導電性又は半導体性金属酸化物微粒子を、例えばアクリル系、アルキド系、イソシアネート系、ウレタン系、エポキシ系、フェノール系等のバインダにより第２の電極層３４に固定化することで、電解質の浸透性と、劣化防止層としての機能を満たす、好適な多孔質薄膜を得ることができる。
【０２４５】
或いは、劣化防止層１３５の材料として、電荷の授受に伴って透明状態を保持する材料を用いてもよい。例えば、ポリピロール系、ポリチオフェン系、ポリアニリン系、又はそれらの誘導体等の導電性高分子や、金属錯体と有機リガンドのハイブリッドポリマー、ラジカルポリマーなどが挙げられる。これらを用いる際は、電解質の注入を阻害しないように膜密度を調整するか、或いはレーザ加工等により貫通孔を形成する必要がある。或いは、エレクトロクロミック層１３２として、これらの材料を用い、劣化防止層１３５として、既述の導電性或いは半導体性微粒子に担持した有機エレクトロクロミック化合物を用いてもよい。
【０２４６】
劣化防止層１３５として、透明性の高いｎ型半導体性酸化物微粒子（n型半導体性金属酸化物）を用いることが好ましい。具体例としては、１００ｎｍ以下の１次粒子径粒子からなる、酸化チタン、酸化錫、酸化亜鉛、又はそれらを複数含む化合物粒子、混合物を用いることができる。
【０２４７】
更に、これらの劣化防止層１３５を用いる場合は、エレクトロクロミック層１３２が酸化反応により着色から透明に変化する材料であることが好ましい。エレクトロクロミック層１３２が酸化反応すると同時にn型半導体性金属酸化物が還元（電子注入）され易く、駆動電圧が低減できるからである。
【０２４８】
このような形態において、特に好ましいエレクトロクロミック材料は、有機高分子材料である。塗布形成プロセス等により容易に成膜できると共に、分子構造により色の調整や制御が可能となる。これらの有機高分子材料例としては、ポリ（3,4- エチレンジオキシチオフェン）系材料、ビス（ターピリジン）類と鉄イオンの錯形成ポリマー等である。
【０２４９】
劣化防止層１３５の形成方法としては、真空蒸着法、スパッタ法、イオンレーティング法等を用いることができる。又、劣化防止層１３５の材料が塗布形成できるものであれば、スピンコート法、キャスティング法、マイクログラビアコート法、グラビアコート法、バーコート法、ロールコート法、ワイアーバーコート法、ディップコート法、スリットコート法、キャピラリーコート法、スプレーコート法、ノズルコート法、グラビア印刷法、スクリーン印刷法、フレキソ印刷法、オフセット印刷法、反転印刷法、インクジェットプリント法等の各種印刷法を用いることができる。
【０２５０】
保護層１３６は、外的応力や洗浄工程の薬品から素子を守ることや、電解質の漏洩を防ぐこと、大気中の水分や酸素などエレクトロクロミック素子が安定的に動作するために不要なものの侵入を防ぐこと、等の役割を有する。同時に、レンズとしての機能を損なわないための透明性、表面の平滑性、屈折率、耐熱性、耐光性が求められる。厚みとしては１μm〜２００μmの範囲が好ましい。
【０２５１】
保護層１３６は、少なくとも劣化防止層１３５の上面（レンズ１２０が形成される面とは反対側の面）に形成されていればよい。図７に示す様に、保護層１３６は、第１の電極層１３１、エレクトロクロミック層１３２、絶縁性多孔質層１３３、第２の電極層１３４、及び劣化防止層１３５の各側面に形成されていてもよく、被覆される側面の層は、特に限定されない。
【０２５２】
保護層１３６の材料としては、紫外線硬化型や熱硬化型の樹脂を用いることができ、具体的には、アクリル系、ウレタン系、エポキシ系樹脂等を用いることが好ましい。保護層３６の形成プロセスとしては、スピンコート法、ディップコート法、スプレーコート法、キャスト法等の各種成膜法を用いることができる。
【０２５３】
電解質（図示せず）は、電解液として、劣化防止層１３５を介して、第２の電極層１３４に形成された微細な貫通孔から第１の電極層１３１と第２の電極層１３４との間に配置された絶縁性多孔質層１３３に充填される。つまり、電解質は、第１の電極層１３１と第２の電極層１３４との間に充填されてエレクトロクロミック層１３２と接し、且つ、第２の電極層１３４に形成された貫通孔を介して劣化防止層１３５と接するように設けられている。電解液としては、イオン液体等の液体電解質又は、固体電解質を溶媒に溶解した溶液を用いることができる。
【０２５４】
電解質の材料としては、例えば、アルカリ金属塩、アルカリ土類金属塩等の無機イオン塩、４級アンモニウム塩や酸類、アルカリ類の支持塩を用いることができる。具体的には、ＬｉＣｌＯ４、ＬｉＢＦ４、ＬｉＡｓＦ６、ＬｉＰＦ６、ＬｉＣＦ３ＳＯ３、ＬｉＣＦ３ＣＯＯ、ＫＣｌ、ＮａＣｌＯ３、ＮａＣｌ、ＮａＢＦ４、ＮａＳＣＮ、ＫＢＦ４、Ｍｇ（ＣｌＯ４）２、Ｍｇ（ＢＦ４）２等を用いることができる。
【０２５５】
又、イオン性液体も用いることができる。イオン性液体としては、一般的に研究・報告されている物質ならばどのようなものでも構わない。特に有機のイオン性液体は、室温を含む幅広い温度領域で液体を示す分子構造がある。分子構造の例としては、カチオン成分としてＮ，Ｎ−ジメチルイミダゾール塩、Ｎ，Ｎ−メチルエチルイミダゾール塩、Ｎ，Ｎ−メチルプロピルイミダゾール塩等のイミダゾール誘導体、Ｎ，Ｎ−ジメチルピリジニウム塩、Ｎ，Ｎ−メチルプロピルピリジニウム塩等のピリジニウム誘導体など芳香族系の塩、又は、トリメチルプロピルアンモニウム塩、トリメチルヘキシルアンモニウム塩、トリエチルヘキシルアンモニウム塩等のテトラアルキルアンモニウムなど脂肪族４級アンモニウム系が挙げられる。
【０２５６】
アニオン成分としては大気中の安定性の面でフッ素を含んだ化合物がよく、ＢＦ４、ＣＦ３ＳＯ３−、ＰＦ４−、（ＣＦ３ＳＯ２）２Ｎ−等が挙げられる。これらのカチオン成分とアニオン成分の組み合わせにより処方したイオン性液体を用いることができる。
【０２５７】
又、溶媒の例としては、プロピレンカーボネート、アセトニトリル、γ―ブチロラクトン、エチレンカーボネート、スルホラン、ジオキソラン、テトラヒドロフラン、２−メチルテトラヒドロフラン、ジメチルスルホキシド、１、２−ジメトキシエタン、１、２−エトキシメトキシエタン、ポリエチレングリコール、アルコール類やそれらの混合溶媒等を用いることができる。
【０２５８】
又、電解液は低粘性の液体である必要はなく、ゲル状や高分子架橋型、液晶分散型等の様々な形態をとることが可能である。電解液はゲル状、固体状に形成することが、素子強度向上、信頼性向上、発色拡散の防止から好ましい。固体化手法としては、電解質と溶媒をポリマー樹脂中に保持する方法が好ましい。高いイオン伝導度と固体強度が得られるためである。更に、ポリマー樹脂は光硬化可能な樹脂を用いることが好ましい。熱重合や、溶剤を蒸発させることにより薄膜化する方法に比べて、低温かつ短時間で素子を製造できるためである。
【０２５９】
上述の様な構造のエレクトロクロミック調光レンズ（図７参照）は、耐光性に優れ、且つ高性能なレンズとなる。該レンズは、エレクトロクロミック調光眼鏡等に適用することが可能である。
【０２６０】
図８は、本実施の形態に係るエレクトロクロミック調光眼鏡１５０を例示する斜視図である。図８を参照するに、エレクトロクロミック調光眼鏡１５０は、エレクトロクロミック調光レンズ１５１と、眼鏡フレーム１５２と、スイッチ１５３と、電源１５４とを有する。図８に示すエレクトロクロミック調光レンズ１５１は、図７に示すエレクトロクロミック調光レンズ１１０を所望の形状に加工したものである。
【０２６１】
２つのエレクトロクロミック調光レンズ１５１は、眼鏡フレーム１５２に組み込まれている。眼鏡フレーム１５２には、スイッチ１５３及び電源１５４が設けられている。電源１５４は、スイッチ１５３を介して、図示しない配線により、第１の電極層１３１及び第２の電極層１３４と電気的に接続されている。スイッチ１５３を切り替えることにより、例えば、第１の電極層１３１と第２の電極層１３４との間にプラス電圧を印加する状態、マイナス電圧を印加する状態、電圧を印加しない状態の中から1つの状態を選択可能である。
【０２６２】
スイッチ１５３としては、例えば、スライドスイッチやプッシュスイッチ等の任意のスイッチを用いることができる。但し、少なくとも前述の３つの状態を切り替え可能なスイッチに限る。電源１５４としては、例えば、ボタン電池や太陽電池等の任意の直流電源を用いることができる。電源１５４は、第１の電極層１３１と第２の電極層１３４との間にプラスマイナス数Ｖ程度の電圧を印加可能である。
【０２６３】
例えば、第１の電極層１３１と第２の電極層１３４との間にプラス電圧を印加することにより、２つのエレクトロクロミック調光レンズ１５１が所定の色に発色する。又、第１の電極層１３１と第２の電極層１３４との間にマイナス電圧を印加することにより、２つのエレクトロクロミック調光レンズ１５１が消色し透明となる。
【０２６４】
但し、エレクトロクロミック層１３２に使用する材料の特性により、第１の電極層１３１と第２の電極層１３４との間にマイナス電圧を印加することにより発色し、プラス電圧を印加することにより消色し透明となる場合もある。なお、一度発色した後は、第１の電極層１３１と第２の電極層１３４との間に電圧を印加しなくても発色は継続する。
【０２６５】
エレクトロクロミック調光眼鏡１５０のレンズとして、エレクトロクロミック調光レンズ１１０を利用することで、耐光性に優れ、且つ高性能なエレクトロクロミック調光眼鏡１５０を実現することができる。
【０２６６】
（実施形態５）
本実施の形態では、エレクトロクロミック調光レンズを作製し、耐光性評価を行った。エレクトロクロミック調光レンズとしては、２種類の異なるエレクトロクロミック調光レンズを作製した。即ち、実施例としてのエレクトロクロミック調光レンズと、比較例としてのエレクトロクロミック調光レンズを作製した。
【０２６７】
＜実施例としてのエレクトロクロミック調光レンズの作製＞
まず、実施例としてのエレクトロクロミック調光レンズを作製した。
【０２６８】
［第１の電極層、エレクトロクロミック層の形成］
直径６５ｍｍのレンズを準備し、２５ｍｍ×４５ｍｍの領域及び引き出し部分にメタルマスクを介してＩＴＯ膜をスパッタ法により約１００ｎｍの厚さに成膜して、第１の電極層１３１を形成した。
【０２６９】
次に、このＩＴＯ膜の表面に表面を水酸化アルミニウムで被覆した酸化チタンナノ粒子の分散液（平均粒子径：約２０ｎｍ、酸化チタンのナノ粒子と水酸化アルミニウムの重量比：11.7％）をスピンコート法により塗布した。そして、１２０℃で５分間アニール処理を行うことによって、約１．０μｍの酸化チタン粒子膜からなるナノ構造半導体材料を形成した。
【０２７０】
続いて、エレクトロクロミック化合物として、構造式［化２］で表される化合物を１．５ｗｔ％含む２，２，３，３−テトラフロロプロパノール溶液をスピンコート法により塗布した。その後、１２０℃×１０分間アニール処理を行うことにより、酸化チタン粒子膜に担持（吸着）させて、エレクトロクロミック層３２を形成した。
【０２７１】
【化２】
2015028580.tif 000004
［絶縁性多孔質層、微細な貫通孔が形成された第２の電極層の形成］
続いて、エレクトロクロミック層１３２上に平均一次粒径２０ｎｍのＳｉＯ２微粒子分散液（シリカ固形分濃度２４．８重量％、ポリビニルアルコール１．２重量％、水７４重量％）をスピンコートし、絶縁性多孔質層１３３を形成した。形成した絶縁性多孔質層１３３の膜厚は約２μｍであった。更に、平均一次粒径４５０ｎｍのＳｉＯ２微粒子分散液（シリカ固形分濃度１重量％、２−プロパノール９９重量％）をスピンコートし、微細貫通孔形成用マスク（コロイダルマスク）を形成した。
【０２７２】
続いて、微細貫通孔形成用マスク上にＺｎＳ−ＳｉＯ２（８／２）の無機絶縁層をスパッタ法により４０ｎｍの膜厚で形成した。更に、無機絶縁層上にスパッタ法により約１００ｎｍのＩＴＯ膜を、第１の電極層１３１で形成したＩＴＯ膜と重なる２５ｍｍ×４５ｍｍの領域、及び、第１の電極層１３１とは異なる領域にメタルマスクを介して形成し、第２の電極層１３４を作製した。なお、第１の電極層１３１とは異なる領域に形成したＩＴＯ膜は第２の電極層１３４の引き出し部分である。
【０２７３】
この後、２−プロパノール中で超音波照射を３分間行い、コロイダルマスクである４５０ｎｍのＳｉＯ２微粒子の除去処理を行った。ＳＥＭ観察により２５０ｎｍ程度の微細な貫通孔が形成された第２の電極層１３４が形成されていることを確認した。第２の電極層１３４のシート抵抗は約１００Ω／□であった。
【０２７４】
［劣化防止層の形成］
続いて、第２の電極層１３４上に、劣化防止層１３５として、酸化アンチモン錫粒子分散液をスピンコート法により塗布した。そして、１２０℃で１５分間アニール処理を行うことによって、約１．０μｍの酸化アンチモン錫粒子膜からなるナノ構造半導体材料を形成した。
【０２７５】
［電解質の充填］
電解質として過塩素酸テトラブチルアンモニウム、溶媒としてジメチルスルホキシド及びポリエチレングリコール（分子量：２００）を１２対５４対６０で混合した溶液を電解液とした。そして、劣化防止層１３５まで形成した素子を１分間浸漬し、その後１２０℃のホットプレート上で１分間乾燥させることで電解質を充填させた。
【０２７６】
［保護層の形成］
更に、紫外線硬化接着剤（商品名：ＳＤ−１７  ＤＩＣ社製）をスピンコートし、紫外光照射により硬化させることで保護層１３６を約３μｍの厚さに形成した。これにより、実施例としてのエレクトロクロミック調光レンズを得た。
【０２７７】
＜比較例としてのエレクトロクロミック調光レンズの作製＞
次に、比較例としてのエレクトロクロミック調光レンズを作製した。
【０２７８】
実施例と同様の方法により、エレクトロクロミック調光レンズを作製した。但し、エレクトロクロミック層に含まれる酸化チタンのナノ粒子（平均粒子径：約２０ｎｍ）の表面を、金属水酸化物等で全く被覆しなかった。
【０２７９】
（エレクトロクロミック調光レンズの耐光性評価）
色差保持率から、２種類の異なるエレクトロクロミック調光レンズの耐光性を評価した。（評価は上述の実施例１〜４、比較例１と同様に実施した）。評価結果を図９に示す。
【０２８０】
図９に示す様に、実施例のエレクトロクロミック調光レンズにおいて、光照射前における色差ΔE_αは、53.7であった。又、光照射後における色差ΔE_βは、37.7であった。
【０２８１】
即ち、エレクトロクロミック層に含まれる酸化チタン粒子の表面を水酸化アルミニウムで被覆した場合、光照射を経た色差保持率は70.2%であった。
【０２８２】
図９に示す様に、比較例のエレクトロクロミック調光レンズにおいて、光照射前における色差ΔE_αは、53.9であった。又、光照射後における色差ΔE_βは、10.1であった。
【０２８３】
即ち、エレクトロクロミック層に含まれる酸化チタン粒子の表面を金属水酸化物等（例えば、水酸化アルミニウム）で被覆しなかった場合、光照射を経た色差保持率は18.7%であった。
【０２８４】
以上から、エレクトロクロミック層に含まれる酸化チタンのナノ粒子の表面を金属水酸化物で被覆することで、優れた耐光性を有するエレクトロクロミック調光レンズを実現できることが示唆される。
【０２８５】
以上、本発明の好ましい実施形態について詳述したが、本発明は係る特定の実施形態に限定されるものではなく、特許請求の範囲に記載された本発明の実施形態の要旨の範囲内において、種々の変形、変更が可能である。
【符号の説明】
【０２８６】
20  エレクトロクロミック表示素子
21  表示基板
22，25，28  表示電極
23，26，29  エレクトロクロミック層
23b  酸化チタン粒子
23c  金属水酸化物
30  電解質層
31  白色反射層
32  電荷保持層
33  対向電極
35  対向基板
100  情報機器（電子書籍リーダ）
101  表示装置
102  制御装置（メインコントローラ）
110  エレクトロクロミック調光レンズ
113  表示コントローラ
114  VRAM
【先行技術文献】
【特許文献】
【０２８７】
【特許文献１】特開２００３−１２１８８３号公報
【特許文献２】特開２００６−１０６６６９号公報
【特許文献３】特開２０１０−３３０１６号公報
【特許文献４】特開２０１２−１３７７３６号公報
【特許文献５】特開２０１１−１２８２００号公報
【図１】
2015028580.tif 000005
【図２】
2015028580.tif 000006
【図３】
2015028580.tif 000007
【図４】
2015028580.tif 000008
【図５】
2015028580.tif 000009
【図６】
2015028580.tif 000010
【図７】
2015028580.tif 000011
【図８】
2015028580.tif 000012
【図９】
2015028580.tif 000013